(57)【要約】【課題】配向膜用フィルムをラビング処理して得られる配向膜に高分子を被覆して得られる被覆層を含む光学フィルムについて、該配向膜と該被覆層との間の接着性が向上した光学フィルムを提供する。【解決手段】分子内に少なくとも２つのアミノ基、及び、少なくとも１つのオレフィン性不飽和結合を含有する化合物に由来する構造単位を含有するポリアミック酸又はポリイミドを含む配向膜と、該配向膜に重合性液晶分子を含む組成物を被覆・重合させてなる被覆層とを含む光学フィルムであって、該被覆層が複屈折性を示す層である光学フィルム。【選択図】なし【特許請求の範囲】
【請求項１】
分子内に少なくとも２つのアミノ基と少なくとも１つのオレフィン性不飽和結合とを含む化合物に由来する構造単位を含有する配向膜、並びに
重合性液晶化合物に由来する構造単位を含む液晶性高分子を該配向膜に被覆してなる被覆層、
を含む光学フィルムであって、該被覆層が複屈折性を示す層である光学フィルム。
【請求項２】
分子内に少なくとも２つのアミノ基と少なくとも１つのオレフィン性不飽和結合とを含む化合物が式（I）で表される化合物である請求項１に記載の光学フィルム。
2008203709.tif 000029
（式中、Ｒ１は、水素、ハロゲン、メチル基またはトリフルオロメチル基を表す。
ａ１は、炭素数５〜１４の３価の芳香族基を表す。ａ１に含まれる炭素は窒素、酸素、硫黄、スルホニル基（−ＳＯ２−）に置換されていてもよく、ａ１に含まれる水素は、ハロゲン、炭素数１〜６のアルキル基、水酸基、炭素数１〜６のアルコキシ基、カルボキシル基、アクリロイル基、メタクロイル基に置換されていてもよい。
ｂは、−Ｃ≡Ｃ−、−ＣＨ＝ＣＨ−、−Ｏ−、−Ｓ−、−Ｃ（＝Ｏ）−、
−Ｃ（＝Ｏ）−Ｏ−、−Ｏ−Ｃ（＝Ｏ）−、−Ｏ−Ｃ（＝Ｏ）−Ｏ−、−Ｃ（＝Ｓ）−、
−Ｃ（＝Ｓ）−Ｏ−、−Ｏ−Ｃ（＝Ｓ）−、−Ｏ−Ｃ（＝Ｓ）−Ｏ−、−ＣＨ＝Ｎ−、
−Ｎ＝ＣＨ−、−Ｎ＝Ｎ−、−Ｎ（→Ｏ）＝Ｎ−、−Ｎ＝Ｎ（→Ｏ）−、
−Ｃ（＝Ｏ）−ＮＲ−、−ＮＲ−Ｃ（＝Ｏ）−、−ＮＲ−、−ＣＨ２Ｏ−、
−ＳＣＨ２−、−ＣＨ２Ｓ−、−ＣＨ＝ＣＨ−Ｃ（＝Ｏ）−Ｏ−、
−Ｏ−Ｃ（＝Ｏ）−ＣＨ＝ＣＨ−のいずれかの２価の基、または単結合を表す。ａ２は、分岐していてもよい炭素数１〜２０のアルキレン基、２価の環状炭化水素基のいずれかの２価の基、または単結合を表す。）
【請求項３】
分子内に少なくとも２つのアミノ基と少なくとも１つのオレフィン性不飽和結合とを含む化合物が式（II）で表される化合物である請求項１に記載の光学フィルム。
2008203709.tif 000030
（式中、Ｒ１及びａ１は前記と同じ意味を表す。）
【請求項４】
配向膜が、分子内に少なくとも２つのアミノ基と少なくとも１つのオレフィン性不飽和結合とを含む化合物および酸無水物からなる重合物の膜を配向してなるものである請求項１〜３のいずれかに記載の光学フィルム。
【請求項５】
被覆層が、重合性液晶化合物を含む溶液を該配向膜に塗工し、該化合物を重合させてなる層である請求項１〜４のいずれかに記載の光学フィルム。
【請求項６】
重合性液晶化合物が、式（１）で表される化合物である請求項１〜５のいずれかに記載の光学フィルム。
Ｐ１−Ｅ１−Ｂ１−Ａ１-Ｂ２-Ａ２-Ｂ３−Ａ３−Ｂ４−Ｅ２−Ｐ２  （１）
（式中、Ａ１、Ａ２及びＡ３は、それぞれ独立に、２価の環状炭化水素基、２価の複素環基、メチレンフェニレン基、オキシフェニレン基、チオフェニレン基を表す。Ａ１〜Ａ３には、アルキル基、アルコキシ基、ハロゲン原子が結合していてもよい。
Ｂ１、Ｂ２、Ｂ３及びＢ４は、それぞれ独立に、前記ｂと同じ意味を表す。ここで、Ｒ及びＲ’はそれぞれ独立に、水素原子またはアルキル基を表す。
Ｅ１及びＥ２は、それぞれ独立に、炭素数２〜２５のアルキレン基を表し、Ｅ１及びＥ２は、さらにアルキル基、アルコキシ基、ハロゲン原子が結合していてもよい。
Ｐ１及びＰ２は、水素原子または重合性基を表し、Ｐ１及びＰ２の少なくとも一方は重合性基である。）
【請求項７】
重合性液晶化合物が、式（１−１）〜（１−１０）で表される化合物である請求項１〜６のいずれかに記載の光学フィルム。
2008203709.tif 000031
【請求項８】
請求項１〜７のいずれかに記載の光学フィルムを含むフラットパネル表示装置。
【請求項９】
分子内に少なくとも２つのアミノ基と少なくとも１つのオレフィン性不飽和結合とを含有する化合物および酸無水物からなる重合物を含む溶液を調製し、該溶液を支持基材に塗工、乾燥し、得られた膜を配向処理して配向膜を得、別途、調製される重合性液晶化合物を含む溶液を該配向膜に被覆し、重合する光学フィルムの製造方法。
【発明の詳細な説明】
【技術分野】
【０００１】
本発明は、複屈折性を有する光学フィルムに関する。
【背景技術】
【０００２】
ＣＲＴと比較して省スペースや低消費電力である液晶表示装置（ＬＣＤ）や有機エレクトロルミネッセンス（ＥＬ）などのフラットパネル表示装置（ＦＰＤ）は、コンピュータ、テレビ、携帯電話、カーナビゲーションあるいは携帯情報端末の画面として、広く普及している。そして、ＦＰＤには、反射防止、視野角拡大などのためにさまざまな光学フィルムが用いられている。例えば、屈折率の異なる光学薄膜層を多層化して光の干渉効果で表面の反射率を低減させるアンチリフレクション（ＡＲ）フィルムなどの反射防止フィルム、特定の振動方向の光だけ透過させ他の光を遮断する偏光フィルム、ＳＴＮ方式やＴＮ方式などのＬＣＤの干渉色を光学的に色補償する位相差フィルム、偏光フィルムと位相差フィルムを一体化した楕円偏光フィルム、ＬＣＤの視野角を拡大する視野角拡大フィルムなどが挙げられる。
光学フィルムの１種としては、λ／４板が知られ、その製造方法としては、ポリビニルアルコール、ポリカーボネートやシクロオレフィン系などのフィルムを延伸する方法が一般的である。
また、延伸フィルムとは異なる光学補償性を与える光学フィルムとしては、例えば、アルキル変性ポリビニールアルコールやポリイミド等の配向膜用フィルムをラビング処理して配向膜を得、該配向膜に重合性液晶分子を被覆・重合させて、得られる高分子の層が複屈折性を示す被覆層を含む光学フィルムが知られている（特許文献１、非特許文献１）。
【０００３】
【特許文献１】特開２００３−１１４３３０号公報
【非特許文献１】Jpn. J. Appl. Phys. Vol.32(1993) pp.L1242-1244
【発明の開示】
【発明が解決しようとする課題】
【０００４】
かかる光学フィルムは偏光板に含まれて使用され、該偏光板は液晶パネルのガラス面に貼合される。偏光板を貼合する際に角度がずれたり、皺が生じたりなどの不都合が生じた場合には、貼合された偏光板を液晶パネルのガラス面からきれいに剥離させて液晶パネルは再び、異なる偏光板と貼合される。
本発明者らは、ポリアミック酸又はポリイミドをラビング処理してなる配向膜に重合性液晶分子を被覆・重合させてなる光学フィルムを調製したところ、該配向膜と該被覆層との間の接着性が十分ではないことが明らかになった。このような接着性が不十分な光学フィルムを含む偏光板を用いると、不都合が生じた場合、貼合された偏光板を液晶パネルのガラス面からきれいに剥離させることができないという問題が明らかになった。
本発明の目的は、ポリアミック酸又はポリイミド等をラビング処理して得られる配向膜に高分子を被覆して得られる被覆層を含む光学フィルムであって、該配向膜と該被覆層との間の接着性が向上した光学フィルムを提供することである。
【課題を解決するための手段】
【０００５】
本発明は、分子内に少なくとも２つのアミノ基と少なくとも１つのオレフィン性不飽和結合とを含む化合物に由来する構造単位を含有する配向膜、並びに
重合性液晶化合物に由来する構造単位を含む液晶性高分子を該配向膜に被覆してなる被覆層、
を含む光学フィルムであって、該被覆層が複屈折性を示す層である光学フィルムである。
【０００６】
分子内に少なくとも２つのアミノ基と少なくとも１つのオレフィン性不飽和結合とを含む化合物（以下、本多価アミンという場合がある）としては、中でも、式（I）及び／又は式（II）で表される化合物であることが好ましい。
2008203709.tif 000002
（式中、Ｒ１は、水素、ハロゲン、メチル基またはトリフルオロメチル基を表す。
ａ１は、炭素数５〜１４の３価の芳香族基を表す。ａ１に含まれる炭素は窒素、酸素、硫黄、スルホニル基（−ＳＯ２−）に置換されていてもよく、ａ１に含まれる水素は、ハロゲン、炭素数１〜６のアルキル基、水酸基、炭素数１〜６のアルコキシ基、カルボキシル基、アクリロイル基、メタクロイル基に置換されていてもよい。
ｂは、−Ｃ≡Ｃ−、−ＣＨ＝ＣＨ−、−Ｏ−、−Ｓ−、−Ｃ（＝Ｏ）−、
−Ｃ（＝Ｏ）−Ｏ−、−Ｏ−Ｃ（＝Ｏ）−、−Ｏ−Ｃ（＝Ｏ）−Ｏ−、−Ｃ（＝Ｓ）−、
−Ｃ（＝Ｓ）−Ｏ−、−Ｏ−Ｃ（＝Ｓ）−、−Ｏ−Ｃ（＝Ｓ）−Ｏ−、−ＣＨ＝Ｎ−、
−Ｎ＝ＣＨ−、−Ｎ＝Ｎ−、−Ｎ（→Ｏ）＝Ｎ−、−Ｎ＝Ｎ（→Ｏ）−、
−Ｃ（＝Ｏ）−ＮＲ−、−ＮＲ−Ｃ（＝Ｏ）−、−ＮＲ−、−ＣＨ２Ｏ−、
−ＳＣＨ２−、−ＣＨ２Ｓ−、−ＣＨ＝ＣＨ−Ｃ（＝Ｏ）−Ｏ−、
−Ｏ−Ｃ（＝Ｏ）−ＣＨ＝ＣＨ−のいずれかの２価の基、または単結合を表す。ａ２は、分岐していてもよい炭素数１〜２０のアルキレン基、２価の環状炭化水素基のいずれかの２価の基、または単結合を表す。）
【０００７】
2008203709.tif 000003
（式中、Ｒ１及びａ１は前記と同じ意味を表す。）
【発明の効果】
【０００８】
本発明の光学フィルムは、優れた複屈折性を示すとともに、配向膜と被覆層との間の接着性に優れる。
【発明を実施するための最良の形態】
【０００９】
以下、本発明について詳細に説明する。
本発明に用いられる配向膜は、分子内に少なくとも２つのアミノ基と少なくとも１つのオレフィン性不飽和結合とを含む化合物（以下、本多価アミンという場合がある）に由来する構造単位を含有する配向膜である。
配向膜における本多価アミンに由来する構造単位の含有量は、通常、配向膜を構成する全ての構造単位に対して、１０mol％以上、好ましくは、３０〜１００mol％である。１０mol％以上であると、後述する重合性液晶化合物を被覆し、重合させてなる被覆層と得られる配向膜との接着性が向上する傾向があることから好ましい。
【００１０】
本多価アミンの一例として式（１５）および（１６）で表される化合物などのステロイド骨格にオレフィン性不飽和結合及び少なくとも２つのアミノ基を有する化合物が例示されるが、式（I）及び／又は式（II）で表される化合物が製造が容易であることから好ましい。
【００１１】
2008203709.tif 000004
【００１２】
2008203709.tif 000005
【００１３】
式中、Ｒ１は、水素、ハロゲン、メチル基、またはトリフルオロメチル基を表し、中でも、メチル基、水素が好ましい。
ａ１は、炭素数５〜１４の３価の芳香族基を表す。該芳香族基を構成する炭素は、窒素、酸素、硫黄、スルホニル基（−ＳＯ２−）に置換されていてもよい。ａ１の例を結合手が水素に置換された化合物名で表せば、ベンゼン、ナフタレン、アントラセン、フェナトレン、フェナレンなどの芳香族炭化水素、フラン、チオフェン、ピリジン、ピラジン、ピリミジン、キノクサリン、キナゾリン、フェナジン、ベンゾフラン、チアナフテンなどの芳香族性複素環などが挙げられる。
ａ１に含まれる水素は、フッ素、塩素、臭素などのハロゲン；メチル基、エチル基、イソプロピル基、ｔ−ブチル基などの炭素数１〜６のアルキル基；水酸基；メトキシ基、エトキシ基、ｔ−ブトキシ基などの炭素数１〜６のアルコキシ基；カルボキシル基；アクリロイル基；メタクリロイル基に置換されていてもよい。
ａ１の好ましい例示を結合手が水素に置換された化合物名で表せば、製造の容易さから、ベンゼン、ピリミジンが挙げられ、好ましくは、ベンゼンである。
【００１４】
ｂは、−Ｃ≡Ｃ−、−ＣＨ＝ＣＨ−、−Ｏ−、−Ｓ−、−Ｃ（＝Ｏ）−、
−Ｃ（＝Ｏ）−Ｏ−、−Ｏ−Ｃ（＝Ｏ）−、−Ｏ−Ｃ（＝Ｏ）−Ｏ−、−Ｃ（＝Ｓ）−、
−Ｃ（＝Ｓ）−Ｏ−、−Ｏ−Ｃ（＝Ｓ）−、−Ｏ−Ｃ（＝Ｓ）−Ｏ−、−ＣＨ＝Ｎ−、
−Ｎ＝ＣＨ−、−Ｎ＝Ｎ−、−Ｎ（→Ｏ）＝Ｎ−、−Ｎ＝Ｎ（→Ｏ）−、
−Ｃ（＝Ｏ）−ＮＲ−、−ＮＲ−Ｃ（＝Ｏ）−、−ＮＲ−、−ＣＨ２Ｏ−、
−ＳＣＨ２−、−ＣＨ２Ｓ−、−ＣＨ＝ＣＨ−Ｃ（＝Ｏ）−Ｏ−、
−Ｏ−Ｃ（＝Ｏ）−ＣＨ＝ＣＨ−のいずれかの２価の基、または単結合を表す。中でも、製造の容易さから、−Ｃ（＝Ｏ）−Ｏ−、−Ｏ−、単結合が好ましい。
【００１５】
ａ２としては、例えば、メチレン基、エチレン基、プロピレン基等の分岐していてもよい炭素数１〜２０のアルキレン基、炭素数５〜２０の２価の環状炭化水素基などの２価の基、または単結合を表す。中でも、製造の容易さから、炭素数１〜１０のアルキレン基が好ましい。
尚、ｂおよびａ２がいずれも単結合という場合は、式（I）中のａ１と−Ｏ−Ｃ（＝Ｏ）−Ｃ（Ｒ１）＝ＣＨ２とが直接、結合していることを意味する。
【００１６】
２価の環状炭化水素基としては、アルキル基が置換されていてもよい芳香族基またはアルキル基が置換されていてもよい脂環式基であり、２価の環状炭化水素基の炭素数は５〜２０である。その具体例としては、下記式で表される芳香族基などが挙げられ、
2008203709.tif 000006
【００１７】
脂環式基としては、下記式で表される脂環式基などが挙げられる。
2008203709.tif 000007
【００１８】
式（I）で表される本多価アミンとしては、例えば、２，３−ジアミノ−メタクリルオキシベンゼン、２，４−ジアミノ−メタクリルオキシベンゼン２，５−ジアミノ−メタクリルオキシベンゼン、２，６−ジアミノ−メタクリルオキシベンゼン、２，３−ジアミノ−アクリルオキシベンゼン、２，４−ジアミノ−アクリルオキシベンゼン２，５−ジアミノ−アクリルオキシベンゼン、２，６−ジアミノ−アクリルオキシベンゼン、２，３−ジアミノ−１，４−ジメタクリルオキシベンゼン、２，５−ジアミノ−１，４−ジメタクリルオキシベンゼン、２，３−ジアミノ−１，４−ジアクリルオキシベンゼン、２，５−ジアミノ−１，４−ジアクリルオキシベンゼンなどの複数のアミノ基と（メタ）アクリロイル基が置換されたベンゼン、
【００１９】
２，３−ジアミノ−１−メタクリルオキシナフタレン、２，４−ジアミノ−１−メタクリルオキシナフタレン、２，５−ジアミノ−１−メタクリルオキシナフタレン、２，６−ジアミノ−１−メタクリルオキシナフタレン、２，７−ジアミノ−１−メタクリルオキシナフタレン、２，８−ジアミノ−１−メタクリルオキシナフタレン、３，４−ジアミノ−１−メタクリルオキシナフタレン、３，５−ジアミノ−１−メタクリルオキシナフタレン、３，６−ジアミノ−１−メタクリルオキシナフタレン、３，７−ジアミノ−１−メタクリルオキシナフタレン、３，８−ジアミノ−１−メタクリルオキシナフタレン、４，５−ジアミノ−１−メタクリルオキシナフタレン、４，６−ジアミノ−１−メタクリルオキシナフタレン、４，７−ジアミノ−１−メタクリルオキシナフタレン、４，８−ジアミノ−１−メタクリルオキシナフタレン、５，６−ジアミノ−１−メタクリルオキシナフタレン、５，７−ジアミノ−１−メタクリルオキシナフタレン、５，８−ジアミノ−１−メタクリルオキシナフタレン、６，７−ジアミノ−１−メタクリルオキシナフタレン、６，８−ジアミノ−１−メタクリルオキシナフタレン、７，８−ジアミノ−１−メタクリルオキシナフタレン、１，３−ジアミノ−２−メタクリルオキシナフタレン、１，４−ジアミノ−２−メタクリルオキシナフタレン、１，５−ジアミノ−２−メタクリルオキシナフタレン、１，６−ジアミノ−２−メタクリルオキシナフタレン、１，７−ジアミノ−２−メタクリルオキシナフタレン、１，８−ジアミノ−２−メタクリルオキシナフタレン、３，４−ジアミノ−２−メタクリルオキシナフタレン、３，５−ジアミノ−２−メタクリルオキシナフタレン、３，６−ジアミノ−２−メタクリルオキシナフタレン、３，７−ジアミノ−２−メタクリルオキシナフタレン、３，８−ジアミノ−２−メタクリルオキシナフタレン、４，５−ジアミノ−２−メタクリルオキシナフタレン、４，６−ジアミノ−２−メタクリルオキシナフタレン、４，７−ジアミノ−２−メタクリルオキシナフタレン、４，８−ジアミノ−２−メタクリルオキシナフタレン、５，６−ジアミノ−２−メタクリルオキシナフタレン、５，７−ジアミノ−２−メタクリルオキシナフタレン、５，８−ジアミノ−２−メタクリルオキシナフタレン、６，７−ジアミノ−２−メタクリルオキシナフタレン、６，８−ジアミノ−２−メタクリルオキシナフタレン、７，８−ジアミノ−２−メタクリルオキシナフタレン、
【００２０】
２，３−ジアミノ−１−アクリルオキシナフタレン、２，４−ジアミノ−１−アクリルオキシナフタレン、２，５−ジアミノ−１−アクリルオキシナフタレン、２，６−ジアミノ−１−アクリルオキシナフタレン、２，７−ジアミノ−１−アクリルオキシナフタレン、２，８−ジアミノ−１−アクリルオキシナフタレン、３，４−ジアミノ−１−アクリルオキシナフタレン、３，５−ジアミノ−１−アクリルオキシナフタレン、３，６−ジアミノ−１−アクリルオキシナフタレン、３，７−ジアミノ−１−アクリルオキシナフタレン、３，８−ジアミノ−１−アクリルオキシナフタレン、４，５−ジアミノ−１−アクリルオキシナフタレン、４，６−ジアミノ−１−アクリルオキシナフタレン、４，７−ジアミノ−１−アクリルオキシナフタレン、４，８−ジアミノ−１−アクリルオキシナフタレン、５，６−ジアミノ−１−アクリルオキシナフタレン、５，７−ジアミノ−１−アクリルオキシナフタレン、５，８−ジアミノ−１−アクリルオキシナフタレン、６，７−ジアミノ−１−アクリルオキシナフタレン、６，８−ジアミノ−１−アクリルオキシナフタレン、７，８−ジアミノ−１−アクリルオキシナフタレン、１，３−ジアミノ−２−アクリルオキシナフタレン、１，４−ジアミノ−２−アクリルオキシナフタレン、１，５−ジアミノ−２−アクリルオキシナフタレン、１，６−ジアミノ−２−アクリルオキシナフタレン、１，７−ジアミノ−２−アクリルオキシナフタレン、１，８−ジアミノ−２−アクリルオキシナフタレン、３，４−ジアミノ−２−アクリルオキシナフタレン、３，５−ジアミノ−２−アクリルオキシナフタレン、３，６−ジアミノ−２−アクリルオキシナフタレン、３，７−ジアミノ−２−アクリルオキシナフタレン、３，８−ジアミノ−２−アクリルオキシナフタレン、４，５−ジアミノ−２−アクリルオキシナフタレン、４，６−ジアミノ−２−アクリルオキシナフタレン、４，７−ジアミノ−２−アクリルオキシナフタレン、４，８−ジアミノ−２−アクリルオキシナフタレン、５，６−ジアミノ−２−アクリルオキシナフタレン、５，７−ジアミノ−２−アクリルオキシナフタレン、５，８−ジアミノ−２−アクリルオキシナフタレン、６，７−ジアミノ−２−アクリルオキシナフタレン、６，８−ジアミノ−２−アクリルオキシナフタレン、７，８−ジアミノ−２−アクリルオキシナフタレンなどの複数のアミノ基と（メタ）アクリロイル基が置換されたナフタレン、
【００２１】
２，３−ジアミノ−（２−メタクリルオキシエチル）オキシベンゼン、２，４−ジアミノ−（２−メタクリルオキシエチル）オキシベンゼン２，５−ジアミノ−（２−メタクリルオキシエチル）オキシベンゼン、２，６−ジアミノ−（２−メタクリルオキシエチル）オキシベンゼン、２，３−ジアミノ−（２−アクリルオキシエチル）オキシベンゼン、２，４−ジアミノ−（２−アクリルオキシエチル）オキシベンゼン２，５−ジアミノ−（２−アクリルオキシエチル）オキシベンゼン、２，６−ジアミノ−（２−アクリルオキシエチル）オキシベンゼン、２，３−ジアミノ−１，４−ジ（２−メタクリルオキシエチル）オキシベンゼン、２，５−ジアミノ−１，４−ジ（２−メタクリルオキシエチル）オキシベンゼン、２，３−ジアミノ−１，４−ジ（２−アクリルオキシエチル）オキシベンゼン、２，５−ジアミノ−１，４−ジ（２−アクリルオキシエチル）オキシベンゼン、
２，３−ジアミノ−（３−メタクリルオキシプロピル）オキシベンゼン、２，４−ジアミノ−（３−メタクリルオキシプロピル）オキシベンゼン２，５−ジアミノ−（３−メタクリルオキシプロピル）オキシベンゼン、２，６−ジアミノ−（３−メタクリルオキシプロピル）オキシベンゼン、２，３−ジアミノ−（３−アクリルオキシプロピル）オキシベンゼン、２，４−ジアミノ−（３−アクリルオキシプロピル）オキシベンゼン２，５−ジアミノ−（３−アクリルオキシプロピル）オキシベンゼン、２，６−ジアミノ−（３−アクリルオキシプロピル）オキシベンゼン、２，３−ジアミノ−１，４−ジ（３−メタクリルオキシプロピル）オキシベンゼン、２，５−ジアミノ−１，４−ジ（３−メタクリルオキシプロピル）オキシベンゼン、２，３−ジアミノ−１，４−ジ（３−アクリルオキシプロピル）オキシベンゼン、２，５−ジアミノ−１，４−ジ（３−アクリルオキシプロピル）オキシベンゼン、
【００２２】
２，３−ジアミノ−（４−メタクリルオキシブチル）オキシベンゼン、２，４−ジアミノ−（４−メタクリルオキシブチル）オキシベンゼン２，５−ジアミノ−（４−メタクリルオキシブチル）オキシベンゼン、２，６−ジアミノ−（４−メタクリルオキシブチル）オキシベンゼン、２，３−ジアミノ−（４−アクリルオキシブチル）オキシベンゼン、２，４−ジアミノ−（４−アクリルオキシブチル）オキシベンゼン２，５−ジアミノ−（４−アクリルオキシブチル）オキシベンゼン、２，６−ジアミノ−（４−アクリルオキシブチル）オキシベンゼン、２，３−ジアミノ−１，４−ジ（４−メタクリルオキシブチル）オキシベンゼン、２，５−ジアミノ−１，４−ジ（４−メタクリルオキシブチル）オキシベンゼン、２，３−ジアミノ−１，４−ジ（４−アクリルオキシブチル）オキシベンゼン、２，５−ジアミノ−１，４−ジ（４−アクリルオキシブチル）オキシベンゼン、
２，３−ジアミノ−（４−メタクリルオキシシクロヘキシル）オキシベンゼン、２，４−ジアミノ−（４−メタクリルオキシシクロヘキシル）オキシベンゼン２，５−ジアミノ−（４−メタクリルオキシシクロヘキシル）オキシベンゼン、２，６−ジアミノ−（４−メタクリルオキシシクロヘキシル）オキシベンゼン、２，３−ジアミノ−（４−アクリルオキシシクロヘキシル）オキシベンゼン、２，４−ジアミノ−（４−アクリルオキシシクロヘキシル）オキシベンゼン２，５−ジアミノ−（４−アクリルオキシシクロヘキシル）オキシベンゼン、２，６−ジアミノ−（４−アクリルオキシシクロヘキシル）オキシベンゼン、２，３−ジアミノ−１，４−ジ（４−メタクリルオキシシクロヘキシル）オキシベンゼン、２，５−ジアミノ−１，４−ジ（４−メタクリルオキシシクロヘキシル）オキシベンゼン、２，３−ジアミノ−１，４−ジ（４−アクリルオキシシクロヘキシル）オキシベンゼン、２，５−ジアミノ−１，４−ジ（４−アクリルオキシシクロヘキシル）オキシベンゼンなどの複数のアミノ基を有し（メタ）アクリロイル基がエーテル基を介して結合したベンゼン、
【００２３】
２−（メタクリロイルオキシ）メチル−２，３−ジアミノベンゾエート、２−（メタクリロイルオキシ）メチル−２，４−ジアミノベンゾエート、２−（メタクリロイルオキシ）メチル−２，５−ジアミノベンゾエート、２−（メタクリロイルオキシ）メチル−２，６−ジアミノベンゾエート、２−（メタクリロイルオキシ）メチル−３，４−ジアミノベンゾエート、２−（メタクリロイルオキシ）メチル−３，５−ジアミノベンゾエート、２−（メタクリロイルオキシ）メチル−３，６−ジアミノベンゾエート、
２−（アクリロイルオキシ）メチル−２，３−ジアミノベンゾエート、２−（アクリロイルオキシ）メチル−２，４−ジアミノベンゾエート、２−（アクリロイルオキシ）メチル−２，５−ジアミノベンゾエート、２−（アクリロイルオキシ）メチル−２，６−ジアミノベンゾエート、２−（アクリロイルオキシ）メチル−３，４−ジアミノベンゾエート、２−（アクリロイルオキシ）メチル−３，５−ジアミノベンゾエート、２−（アクリロイルオキシ）メチル−３，６−ジアミノベンゾエート、
２−（メタクリロイルオキシ）エチル−２，３−ジアミノベンゾエート、２−（メタクリロイルオキシ）エチル−２，４−ジアミノベンゾエート、２−（メタクリロイルオキシ）エチル−２，５−ジアミノベンゾエート、２−（メタクリロイルオキシ）エチル−２，６−ジアミノベンゾエート、２−（メタクリロイルオキシ）エチル−３，４−ジアミノベンゾエート、２−（メタクリロイルオキシ）エチル−３，５−ジアミノベンゾエート、２−（メタクリロイルオキシ）エチル−３，６−ジアミノベンゾエート、
２−（アクリロイルオキシ）エチル−２，３−ジアミノベンゾエート、２−（アクリロイルオキシ）エチル−２，４−ジアミノベンゾエート、２−（アクリロイルオキシ）エチル−２，５−ジアミノベンゾエート、２−（アクリロイルオキシ）エチル−２，６−ジアミノベンゾエート、２−（アクリロイルオキシ）エチル−３，４−ジアミノベンゾエート、２−（アクリロイルオキシ）エチル−３，５−ジアミノベンゾエート、２−（アクリロイルオキシ）エチル−３，６−ジアミノベンゾエート、
【００２４】
２−（メタクリロイルオキシ）プロピル２，３−ジアミノベンゾエート、２−（メタクリロイルオキシ）プロピル２，４−ジアミノベンゾエート、２−（メタクリロイルオキシ）プロピル２，５−ジアミノベンゾエート、２−（メタクリロイルオキシ）プロピル２，６−ジアミノベンゾエート、２−（メタクリロイルオキシ）プロピル３，４−ジアミノベンゾエート、２−（メタクリロイルオキシ）プロピル３，５−ジアミノベンゾエート、２−（メタクリロイルオキシ）プロピル３，６−ジアミノベンゾエート、
２−（アクリロイルオキシ）プロピル２，３−ジアミノベンゾエート、２−（アクリロイルオキシ）プロピル２，４−ジアミノベンゾエート、２−（アクリロイルオキシ）プロピル２，５−ジアミノベンゾエート、２−（アクリロイルオキシ）プロピル２，６−ジアミノベンゾエート、２−（アクリロイルオキシ）プロピル３，４−ジアミノベンゾエート、２−（アクリロイルオキシ）プロピル３，５−ジアミノベンゾエート、２−（アクリロイルオキシ）プロピル３，６−ジアミノベンゾエート、
３−（メタクリロイルオキシ）プロピル−２，３−ジアミノベンゾエート、３−（メタクリロイルオキシ）プロピル−２，４−ジアミノベンゾエート、３−（メタクリロイルオキシ）プロピル−２，５−ジアミノベンゾエート、３−（メタクリロイルオキシ）プロピル−２，６−ジアミノベンゾエート、３−（メタクリロイルオキシ）プロピル−３，４−ジアミノベンゾエート、３−（メタクリロイルオキシ）プロピル−３，５−ジアミノベンゾエート、３−（メタクリロイルオキシ）プロピル−３，６−ジアミノベンゾエート、
３−（アクリロイルオキシ）プロピル−２，３−ジアミノベンゾエート、３−（アクリロイルオキシ）プロピル−２，４−ジアミノベンゾエート、３−（アクリロイルオキシ）プロピル−２，５−ジアミノベンゾエート、３−（アクリロイルオキシ）プロピル−２，６−ジアミノベンゾエート、３−（アクリロイルオキシ）プロピル−３，４−ジアミノベンゾエート、３−（アクリロイルオキシ）プロピル−３，５−ジアミノベンゾエート、３−（アクリロイルオキシ）プロピル−３，６−ジアミノベンゾエート、
【００２５】
４−（メタクリロイルオキシ）ブチル−２，３−ジアミノベンゾエート、４−（メタクリロイルオキシ）ブチル−２，４−ジアミノベンゾエート、４−（メタクリロイルオキシ）ブチル−２，５−ジアミノベンゾエート、４−（メタクリロイルオキシ）ブチル−２，６−ジアミノベンゾエート、４−（メタクリロイルオキシ）ブチル−３，４−ジアミノベンゾエート、４−（メタクリロイルオキシ）ブチル−３，５−ジアミノベンゾエート、４−（メタクリロイルオキシ）ブチル−３，６−ジアミノベンゾエート、
４−（アクリロイルオキシ）ブチル−２，３−ジアミノベンゾエート、４−（アクリロイルオキシ）ブチル−２，４−ジアミノベンゾエート、４−（アクリロイルオキシ）ブチル−２，５−ジアミノベンゾエート、４−（アクリロイルオキシ）ブチル−２，６−ジアミノベンゾエート、４−（アクリロイルオキシ）ブチル−３，４−ジアミノベンゾエート、４−（アクリロイルオキシ）ブチル−３，５−ジアミノベンゾエート、４−（アクリロイルオキシ）ブチル−３，６−ジアミノベンゾエート、
６−（メタクリロイルオキシ）ヘキシル−２，３−ジアミノベンゾエート、６−（メタクリロイルオキシ）ヘキシル−２，４−ジアミノベンゾエート、６−（メタクリロイルオキシ）ヘキシル−２，５−ジアミノベンゾエート、６−（メタクリロイルオキシ）ヘキシル−２，６−ジアミノベンゾエート、６−（メタクリロイルオキシ）ヘキシル−３，４−ジアミノベンゾエート、６−（メタクリロイルオキシ）ヘキシル−３，５−ジアミノベンゾエート、６−（メタクリロイルオキシ）ヘキシル−３，６−ジアミノベンゾエート、
６−（アクリロイルオキシ）ヘキシル−２，３−ジアミノベンゾエート、６−（アクリロイルオキシ）ヘキシル−２，４−ジアミノベンゾエート、６−（アクリロイルオキシ）ヘキシル−２，５−ジアミノベンゾエート、６−（アクリロイルオキシ）ヘキシル−２，６−ジアミノベンゾエート、６−（アクリロイルオキシ）ヘキシル−３，４−ジアミノベンゾエート、６−（アクリロイルオキシ）ヘキシル−３，５−ジアミノベンゾエート、６−（アクリロイルオキシ）ヘキシル−３，６−ジアミノベンゾエート、
【００２６】
４−（メタクリロイルオキシ）シクロヘキシル−２，３−ジアミノベンゾエート、４−（メタクリロイルオキシ）シクロヘキシル−２，４−ジアミノベンゾエート、４−（メタクリロイルオキシ）シクロヘキシル−２，５−ジアミノベンゾエート、４−（メタクリロイルオキシ）シクロヘキシル−２，６−ジアミノベンゾエート、４−（メタクリロイルオキシ）シクロヘキシル−３，４−ジアミノベンゾエート、４−（メタクリロイルオキシ）シクロヘキシル−３，５−ジアミノベンゾエート、４−（メタクリロイルオキシ）シクロヘキシル−３，６−ジアミノベンゾエート、
４−（アクリロイルオキシ）シクロヘキシル−２，３−ジアミノベンゾエート、４−（アクリロイルオキシ）シクロヘキシル−２，４−ジアミノベンゾエート、４−（アクリロイルオキシ）シクロヘキシル−２，５−ジアミノベンゾエート、４−（アクリロイルオキシ）シクロヘキシル−２，６−ジアミノベンゾエート、４−（アクリロイルオキシ）シクロヘキシル−３，４−ジアミノベンゾエート、４−（アクリロイルオキシ）シクロヘキシル−３，５−ジアミノベンゾエート、４−（アクリロイルオキシ）シクロヘキシル−３，６−ジアミノベンゾエートなどの複数のアミノ基及び（メタ）アクリロイル基を有するベンゾエート、
【００２７】
２−メタクリロイルオキシエチル−３，５−ジアミノトリアジン、２−アクリロイルオキシエチル−３，５−ジアミノトリアジン、３−メタクリロイルオキシプロピル−３，５−ジアミノトリアジン、３−アクリロイルオキシプロピル−３，５−ジアミノトリアジン、４−メタクリロイルオキシブチル−３，５−ジアミノトリアジン、４−アクリロイルオキシブチル−３，５−ジアミノトリアジン、４−メタクリロイルオキシシクロヘキシル−３，５−ジアミノトリアジン、４−アクリロイルオキシシクロヘキシル−３，５−ジアミノトリアジン、６−メタクリロイルオキシヘキシル−３，５−ジアミノトリアジン、６−アクリロイルオキシヘキシル−３，５−ジアミノトリアジンなどの複数のアミノ基および（メタ）アクリロイル基を有するトリアジン、
【００２８】
３，５−ジアミノ−２−フロイックアシッド−２−（メタクリロイルオキシ）エチルエステル、３，５−ジアミノ−２−フロイックアシッド−２−（アクリロイルオキシ）エチルエステル、
３，５−ジアミノ−１−ナフトイックアシッド−２−（メタクリロイルオキシ）エチルエステル、３，６−ジアミノ−１−ナフトイックアシッド−２−（メタクリロイルオキシ）エチルエステル、３，７−ジアミノ−１−ナフトイックアシッド−２−（メタクリロイルオキシ）エチルエステル、３，８−ジアミノ−１−ナフトイックアシッド−２−（メタクリロイルオキシ）エチルエステル、３，５−ジアミノ−１−ナフトイックアシッド−２−（アクリロイルオキシ）エチルエステル、３，６−ジアミノ−１−ナフトイックアシッド−２−（アクリロイルオキシ）エチルエステル、３，７−ジアミノ−１−ナフトイックアシッド−２−（アクリロイルオキシ）エチルエステル、３，８−ジアミノ−１−ナフトイックアシッド−２−（アクリロイルオキシ）エチルエステル、
２−メタクリロイルオキシ−４、４’−ジアミノビフェニル、３−メタクリロイルオキシ−４、４’−ジアミノビフェニル、２−アクリロイルオキシ−４、４’−ジアミノビフェニル、３−アクリロイルオキシ−４、４’−ジアミノビフェニル、２，２’−ジメタクリロイルオキシ−４、４‘−ジアミノビフェニル、３，３’−ジメタクリロイルオキシ−４、４’−ジアミノビフェニル、２，２’−ジアクリロイルオキシ−４、４’−ジアミノビフェニル、３，３'−ジアクリロイルオキシ−４、４’−ジアミノビフェニル、
などが挙げられる。
【００２９】
式（I）で表される本多価アミンとしては、中でも下記式で表される化合物が入手容易であることから好ましい。
2008203709.tif 000008
【００３０】
式（II）で表される本多価アミンとしては、例えば、２，３−ジアミノスチレン、２，４−ジアミノスチレン、２，５−ジアミノスチレン、２，６−ジアミノスチレン、３，４−ジアミノスチレン、３，５−ジアミノスチレン、３，６−ジアミノスチレン、２，３−ジアミノ−１，４ジビニルベンゼン、２，５−ジアミノ−１，４ジビニルベンゼン、
２，３−ジアミノ−α−メチルスチレン、２，４−ジアミノ−α−メチルスチレン、２，５−ジアミノ−α−メチルスチレン、２，６−ジアミノ−α−メチルスチレン、３，４−ジアミノ−α−メチルスチレン、３，５−ジアミノ−α−メチルスチレン、３，６−ジアミノ−α−メチルスチレンなどの、複数のアミノ基とスチレン骨格を有する化合物、
【００３１】
１，２−ジアミノ−９−ビニルカルバゾール、１，３−ジアミノ−９−ビニルカルバゾール、１，４−ジアミノ−９−ビニルカルバゾール、１，５−ジアミノ−９−ビニルカルバゾール、１，６−ジアミノ−９−ビニルカルバゾール、１，７−ジアミノ−９−ビニルカルバゾール、１，８−ジアミノ−９−ビニルカルバゾール、２，３−ジアミノ−９−ビニルカルバゾール、２，４−ジアミノ−９−ビニルカルバゾール、２，５−ジアミノ−９−ビニルカルバゾール、２，６−ジアミノ−９−ビニルカルバゾール、２，７−ジアミノ−９−ビニルカルバゾール、３，４−ジアミノ−９−ビニルカルバゾール、３，５−ジアミノ−９−ビニルカルバゾール、３，６−ジアミノ−９−ビニルカルバゾール、４，５−ジアミノ−９−ビニルカルバゾールなどのビニルカルバゾール
などが挙げられる。
【００３２】
配向膜に含有される構造単位として、本多価アミンに由来する構造単位以外の多価アミン（以下、他の多価アミンという場合がある）に由来する構造単位が含まれていてもよい。
他の多価アミンとしては、芳香族ジアミン、非芳香族ジアミンなどが挙げられる。芳香族ジアミンとしては、例えば、ｏ−フェニレンジアミン、ｐ−フェニレンジアミン、ｍ−フェニレンジアミン、１，４−ジアミノ−３−メチルベンゼン、１，３−ジアミノ−４−メチルベンゼン、１，３−ジアミノ−２−メチルベンゼン、１，４−ジアミノ−２，６−ジメチルベンゼン、１，４−ジアミノ−２，４−ジメチルベンゼン、１，４−ジアミノ−２，５−ジメチルベンゼン、１，４−ジアミノ−３−メトキシベンゼン、１，３−ジアミノ−４−メトキシベンゼン、１，４−ジアミノ−３−エトキシベンゼン、１，３−ジアミノ−４−エトキシベンゼン、１，４−ジアミノ−３−イソプロピルベンゼン、１，３−ジアミノ−４−イソプロピルベンゼン、２，４−ジアミノ安息香酸、２，５−ジアミノ安息香酸、３，５−ジアミノ安息香酸、２，４−ジアミノ安息香酸メチル、２，５−ジアミノ安息香酸メチル、３，５−ジアミノ安息香酸メチル、２，４−ジアミノ安息香酸エチル、２，５−ジアミノ安息香酸エチル、３，５−ジアミノ安息香酸エチル、
【００３３】
１，４−ジアミノ−３−クロロベンゼン、１，３−ジアミノ−４−クロロベンゼン、１，３−ジアミノ−２−クロロベンゼン、１，４−ジアミノ−２，６−ジクロロベンゼン、１，４−ジアミノ−２，４−ジクロロベンゼン、１，４−ジアミノ−２，５−ジクロロベンゼン、Ｎ，Ｎ−ジメチル−２，４−ジアミノアニリン、Ｎ，Ｎ−ジメチル−２，５−ジアミノアニリン、Ｎ，Ｎ−ジメチル−３，５−ジアミノアニリン、Ｎ，Ｎ−ジエチル−２，４−ジアミノアニリン、Ｎ，Ｎ−ジエチル−２，５−ジアミノアニリン、Ｎ，Ｎ−ジエチル−３，５−ジアミノアニリン、Ｎ，Ｎ−ジプロピル−２，４−ジアミノアニリン、Ｎ，Ｎ−ジプロピル−２，５−ジアミノアニリン、Ｎ，Ｎ−ジプロピル−３，５−ジアミノアニリン、Ｎ，Ｎ−ジプロピル−２，４−ジアミノアニリン、Ｎ，Ｎ−ジプロピル−２，５−ジアミノアニリン、Ｎ，Ｎ−ジプロピル−３，５−ジアミノアニリン、Ｎ，Ｎ−ジフェニル−２，４−ジアミノアニリン、Ｎ，Ｎ−ジフェニル−２，５−ジアミノアニリン、Ｎ，Ｎ−ジフェニル−３，５−ジアミノアニリン、Ｎ−フェニル−２，４−ジアミノアニリン、Ｎ−フェニル−２，５−ジアミノアニリン、Ｎ−フェニル−３，５−ジアミノアニリン、４−アミノ−α−アミノトルエン、３−アミノ−α−アミノトルエン、４−（２−アミノエチル）アニリン、３−（２−アミノエチル）アニリン、４−（３−アミノプロピル）アニリン、３−（３−アミノプロピル）アニリン、１，１−ジ（４−アミノフェニル）エタン、１，２−ジ（４−アミノフェニル）エタン、１，２−ジ（４−アミノフェニル）エチレン、１，２−ジ（４−アミノフェニル）アセチレン、１，１−ジ（３−アミノフェニル）エタン、１，２−ジ（３−アミノフェニル）エタン、１，２−ジ（３−アミノフェニル）エチレン、１，２−ジ（３−アミノフェニル）アセチレン、１，１−ジ（２−アミノフェニル）エタン、１，２−ジ（２−アミノフェニル）エタン、１，２−ジ（２−アミノフェニル）エチレン、１，２−ジ（２−アミノフェニル）アセチレン、ジ（４−アミノフェニル）メタン、ジ（４−アミノフェニル）エーテル、ジ（４−アミノフェニル）スルフィド、ジ（４−アミノフェニル）スルホン、ジ（４−アミノフェニル）アミン、４、４’−ジアミノベンゾフェノン、ジ（３−アミノフェニル）メタン、ジ（３−アミノフェニル）エーテル、ジ（３−アミノフェニル）スルフィド、ジ（３−アミノフェニル）スルホン、ジ（３−アミノフェニル）アミン、３、３’−ジアミノベンゾフェノン、ジ（２−アミノフェニル）メタン、ジ（２−アミノフェニル）エーテル、ジ（２−アミノフェニル）スルフィド、ジ（２−アミノフェニル）スルホン、ジ（２−アミノフェニル）アミン、２、２’−ジアミノベンゾフェノン、２，２−ジ（４−アミノフェニル）プロパン、１，１−ジ（４−アミノフェニル）シクロヘキサン、２，２−ジ（４−アミノフェニル）ヘキサフルオロプロパン、２，２−ジ（３−アミノフェニル）プロパン、１，１−ジ（３−アミノフェニル）シクロヘキサン、２，２−ジ（３−アミノフェニル）ヘキサフルオロプロパン、２，２−ジ（２−アミノフェニル）プロパン、１，１−ジ（２−アミノフェニル）シクロヘキサ��、２，２−ジ（２−アミノフェニル）ヘキサフルオロプロパン、２，２−ジ（４−アミノ−３−メチルフェニル）プロパン、１，１−ジ（４−アミノ−３−メチルフェニル）シクロヘキサン、２，２−ジ（４−アミノ−３−メチルフェニル）ヘキサフルオロプロパン、４,４’−ジアミノビフェニル、３,３’−ジアミノビフェニル、２,２’−ジアミノビフェニル、３,３’−ジメチル−４,４’−ジアミノビフェニル、２,２’−ジメチル−４,４’−ジアミノビフェニル、３,３’−ジトリフルオロメチル−４,４’−ジアミノビフェニル、２,２’−ジトリフルオロメチル−４,４’−ジアミノビフェニル、３,３’−ジメトキシ−４,４’−ジアミノビフェニル、２,２’−ジメトキシ−４,４’−ジアミノビフェニル、２,２’−ジクロロ−４,４’−ジアミノ−５,５’−ジメトキシビフェニル１,５−ジアミノナフタレン、１,８−ジアミノナフタレン、１,４−ジアミノナフタレン、２,３−ジアミノナフタレン、２,６−ジアミノナフタレン、２,７−ジアミノナフタレン、１,８−ジアミノフルオレン、２,７−ジアミノフルオレン、３,６−ジアミノフルオレン、４,５−ジアミノフルオレン、１，８−ジアミノカルバゾール、２，７−ジアミノカルバゾール、３，６−ジアミノカルバゾール、４，５−ジアミノカルバゾール、１,８−ジアミノキサントン、２,７−ジアミノキサントン、３,６−ジアミノキサントン、４,５−ジアミノキサントン、１,８−ジアミノキサンテン、２,７−ジアミノキサンテン、３,６−ジアミノキサンテン、４,５−ジアミノキサンテン、１,８−ジアミノアントロン、２,７−ジアミノアントロン、３,６−ジアミノアントロン、４,５−ジアミノアントロン、１,８−ジアミノアントラセン、２,７−ジアミノアントラセン、３,６−ジアミノアントラセン、４,５−ジアミノアントラセン、９,１０−ジアミノアントラセン、１,５−ジアミノアントラセン、２,６−ジアミノアントラセン、１,８−ジアミノアントラキノン、２,７−ジアミノアントラキノン、１,５−ジアミノアントラキノン、２,６−ジアミノアントラキノン、
【００３４】
４−アミノ安息香酸−４−アミノフェニルエステル、３−アミノ安息香酸−４−アミノフェニルエステル、２−アミノ安息香酸−４−アミノフェニルエステル、４−アミノ安息香酸−３−アミノフェニルエステル、４−アミノ安息香酸−２−アミノフェニルエステル、４−アミノ安息香酸−４−アミノフェニルアミド、３−アミノ安息香酸−４−アミノフェニルアミド、２−アミノ安息香酸−４−アミノフェニルアミド、４−アミノ安息香酸−３−アミノフェニルアミド、４−アミノ安息香酸−２−アミノフェニルアミド、１，４−ビス（４−アミノフェニル）ベンゼン、１，３−ビス（４−アミノフェニル）ベンゼン、１，２−ビス（４−アミノフェニル）ベンゼン、１，４−ビス（３−アミノフェニル）ベンゼン、１，３−ビス（３−アミノフェニル）ベンゼン、１，２−ビス（３−アミノフェニル）ベンゼン、１，４−ビス（２−アミノフェニル）ベンゼン、１，３−ビス（２−アミノフェニル）ベンゼン、１，２−ビス（２−アミノフェニル）ベンゼン、２,２−ビス［４−（４−アミノフェノキシ）フェニル］プロパン、２,２−ビス［４−（４−アミノ−３トリフルオロメチルフェノキシ）フェニル］プロパン、２,２−ビス［４−（４−アミノフェノキシ）フェニル］ヘキサフルオロプロパン、２,２−ビス［４−（４−アミノ−３トリフルオロメチルフェノキシ）フェニル］ヘキサフルオロプロパン、２,２−ビス［４−（４−アミノフェノキシ）フェニル］シクロヘキサン、２,２−ビス［４−（４−アミノ−３トリフルオロメチルフェノキシ）フェニル］シクロヘキサン、２,２−ビス［４−（４−アミノフェノキシ）フェニル］スルホン、２,２−ビス［４−（４−アミノフェノキシ）フェニル］スルフィド、２,２−ビス［４−（４−アミノフェノキシ）フェニル］エーテル、２,２−ビス［４−（４−アミノフェノキシ）フェニル］アミン、２,２−ビス［４−（３−アミノフェノキシ）フェニル］プロパン、２,２−ビス［４−（３−アミノフェノキシ）フェニル］ヘキサフルオロプロパン、２,２−ビス［４−（３−アミノフェノキシ）フェニル］シクロヘキサン、２,２−ビス［４−（３−アミノフェノキシ）フェニル］スルホン、２,２−ビス［４−（３−アミノフェノキシ）フェニル］スルフィド、２,２−ビス［４−（３−アミノフェノキシ）フェニル］エーテル、２,２−ビス［４−（３−アミノフェノキシ）フェニル］アミン、９,９−ビス（４−アミノフェニル）フルオレン、９,９−ビス（３−アミノフェニル）フルオレン、９,９−ビス（２−アミノフェニル）フルオレン、９,９−ビス（４−アミノフェニル）−１０−ヒドロアントラセン、９,９−ビス（３−アミノフェニル）−１０−ヒドロアントラセン、９,９−ビス（２−アミノフェニル）−１０−ヒドロアントラセン、２,２’,５,５’−テトラクロロ−４,４’−ジアミノビフェニル、オクタフルオロ−４,４’−ジアミノビフェニル、４,４’−ビス［（４−アミノフェノキシ）−オクタフルオロビフェニル、４,４’−ビス［（４−アミノ−２−トリフルオロメチル）フェノキシ］−オクタフルオロビフェニル、１，４−ビス（４−アミノフェノキシ）ベンゼン、１，３−ビス（４−アミノフェノキシ）ベンゼン、１，２−ビス（４−アミノフェノキシ）ベンゼン、１，４−ビス（３−アミノフェノキシ）ベンゼン、１，３−ビス（３−アミノフェノキシ）ベンゼン、１，２−ビス（３−アミノフェノキシ）ベンゼン、１，４−ビス（２−アミノフェノキシ）ベンゼン、１，３−ビス（２−アミノフェノキシ）ベンゼン、１，２−ビス（２−アミノフェノキシ）ベンゼン、４，４‘−ビス（４−アミノフェノキシ）ビフェニル、１，１‘−ビス（４−アミノフェノキシ）ビフェニル、２，２‘−ビス（４−アミノフェノキシ）ビフェニル、３，３‘−ビス（４−アミノフェノキシ）ビフェニル、１，４−ビス（４−アミノフェノキシ）ビフェニル、２，３−ビス（４−アミノフェノキシ）ビフェニル、２，４−ビス（４−アミノフェノキシ）ビフェニル、１，５−ビス（４−アミノフェノキシ）ビフェニル、４，４‘−ビス（３−アミノフェノキシ）ビフェニル、４，４‘−ビス（２−アミノフェノキシ）ビフェニル、１，３−ビス（４−アミノフェノキシ）−２，２−ジメチルプロパン、１，３−ビス（３−アミノフェノキシ）−２，２−ジメチルプロパン、１，２−ビス（３−アミノフェノキシ）−２，２−ジメチルプロパン
５−アミノ−１−（４’−アミノフェニル）−１,３,３−トリメチルインダン、６−アミノ−１−（４’−アミノフェニル）−１,３,３−トリメチルインダン、４,４’−メチレン−ビス（２−クロロアニリン）、
【００３５】
２,３−ジアミノピリジン、２,６−ジアミノピリジン、２,５−ジアミノピリジン、２,４−ジアミノピリミジン、３,４−ジアミノピリジン、３,５−ジアミノピリジン、５,６−ジアミノ−２,３−ジシアノピラジン、２,６−ジアミノ−３,５−ジシアノピラジン、５,６−ジアミノ−２,４−ジヒドロキシピリミジン、２,６−ジアミノ−３,４−ジヒドロキシピリミジン、２,４−ジアミノ−６−ジメチルアミノ−１,３,５−トリアジン、１,４−ビス（３−アミノプロピル）ピペラジン、２,４−ジアミノ−６−イソプロポキシ−１,３,５−トリアジン、２,４−ジアミノ−６−メトキシ−１,３,５−トリアジン、２,４−ジアミノ−６−フェニル−１,３,５−トリアジン、２,４−ジアミノ−６−メチル−１,３,５−トリアジン、２,４−ジアミノ−１,３,５−トリアジン、４,６−ジアミノ−２−ビニル−１,３,５−トリアジン、２,４−ジアミノ−５−フェニルチアゾール、２,６−ジアミノプリン、５,６−ジアミノ−１,３−ジメチルウラシル、３,５−ジアミノ−１,２,４−トリアゾール、６,９−ジアミノ−２−エトキシアクリジンラクテート、３,８−ジアミノ−６−フェニルフェナントリジン、１,４−ジアミノピペラジン、３,６−ジアミノアクリジン、ビス（４−アミノフェニル）フェニルアミン、１,１−メタキシリレンジアミン、メチレンジアミン、エチレンジアミン、
【００３６】
下記式（１３）、（１４）、（１７）及び（１８）で表される化合物のようなステロイド骨格おとびフェニレンジアミン骨格を有する化合物
2008203709.tif 000009
【００３７】
下記式（１９）〜（２８）で表される化合物などのようなステロイド骨格とアニリン骨格とを有する化合物などが挙げられる。
2008203709.tif 000010
【００３８】
下記式（２２）で表されるフェニレンジアミン骨格を有する化合物、
2008203709.tif 000011
（式（２２）中、Ｒ7は、ピリジン、ピリミジン、トリアジン、ピペリジンおよびピペラジン等に由来する窒素原子を含む環構造の１価の基を示し、Ｘは−ＣＨ２−、−Ｃ≡Ｃ−、−ＣＨ＝ＣＨ−、−ＣＨ２−ＣＨ２−、−Ｏ−、−Ｓ−、−Ｃ（＝Ｏ）−、−Ｃ（＝Ｏ）−Ｏ−、−Ｏ−Ｃ（＝Ｏ）−、−Ｏ−Ｃ（＝Ｏ）−Ｏ−、−ＣＨ＝Ｎ−、
−Ｎ＝ＣＨ−、−Ｎ＝Ｎ−、−Ｎ（→Ｏ）＝Ｎ−、−Ｎ＝Ｎ（→Ｏ）−、
−Ｃ（＝Ｏ）−ＮＲ’−、−ＮＲ’−Ｃ（＝Ｏ）−、−ＯＣＨ２−、−ＮＲ’−、
−ＣＨ２Ｏ−、−ＳＣＨ２−、−ＣＨ２Ｓ−、−ＣＨ＝ＣＨ−Ｃ（＝Ｏ）−Ｏ−、
−Ｏ−Ｃ（＝Ｏ）−ＣＨ＝ＣＨ−のいずれかの２価の基、または、単結合を表す。）
【００３９】
下記式（２３）で表される、分子内にアニリン骨格を２個有する化合物などが挙げられる。
2008203709.tif 000012
（式中、Ｒ8は、ピリジン、ピリミジン、トリアジン、ピペリジンおよびピペラジン等に由来する窒素原子を含む環構造を有する２価の基を示し、Ｘは前記と同じ意味を表す。）
【００４０】
式（２３）で表される、分子内にアニリン骨格を２個有する化合物の具体例としては式（２５）および式（２６）で表される化合物が挙げられる。
2008203709.tif 000013
【００４１】
式（２２）で表されるフェニレンジアミン骨格を有する化合物の具体例としては式（２５）および式（２６）で表される化合物が挙げられる。
2008203709.tif 000014
【００４２】
非芳香族ジアミンとしては、例えば、１，２−エチレンジアミン、１,３−プロパンジアミン、テトラメチレンジアミン、ペンタメチレンジアミン、ヘキサメチレンジアミン、ヘプタメチレンジアミン、オクタメチレンジアミン、ノナメチレンジアミン、４,４−ジアミノヘプタメチレンジアミン、１,４−ジアミノシクロヘキサン、イソホロンジアミン、テトラヒドロジシクロペンタジエニレンジアミン、ヘキサヒドロ−４,７−メタノインダニレンジメチレンジアミン、トリシクロ［６.２.１.０2,7］−ウンデシレンジメチルジアミン、４,４’−メチレンビス（シクロヘキシルアミン）ジ（４−アミノシクロヘキシル）メタン、２，２‘−ジ（４−アミノシクロヘキシル）プロパン、ジ（４−アミノ−３−メチルシクロヘキシル）メタン、２，２‘−ジ（４−アミノ−３−メチルシクロヘキシル）プロパン、ジ（３−アミノ−４−メチルシクロヘキシル）メタン、２，２‘−ジ（３−アミノ−４−メチルシクロヘキシル）プロパン、などの脂肪族および脂環式ジアミン；
【００４３】
例えばシクロブタン、シクロペンタン、シクロヘキサン、シクロデカンなどのシクロアルカン由来の脂環骨格；コレステロール、コレスタノールなどのステロイド骨格；ノルボルネン骨格、アダマンタン骨格などの脂環骨格を有するジアミン
【００４４】
下記式（２４）で表されるジアミノオルガノシロキサンなどが挙げられる。
2008203709.tif 000015
（式中、Ｒ9は、それぞれ独立に、炭素数１〜１２のアルキル基または炭素数１〜１２のアルコキシ基を表し、ｐは１〜３の整数であり、ｑは０〜２０の整数である。）
【００４５】
本多価アミン以外の多価アミンとしては、中でも、ｐ−フェニレンジアミン、４,４’−ジアミノジフェニルメタン、４,４’−ジアミノジフェニルスルフィド、１,５−ジアミノナフタレン、２,７−ジアミノフルオレン、４,４’−ジアミノジフェニルエーテル、２,２−ビス［４−（４−アミノフェノキシ）フェニル］プロパン、９,９−ビス（４−アミノフェニル）フルオレン、２,２−ビス［４−（４−アミノフェノキシ）フェニル］ヘキサフルオロプロパン、２,２−ビス（４−アミノフェニル）ヘキサフルオロプロパン、４,４’−（ｐ−フェニレンジイソプロピリデン）ビスアニリン、４,４’−（ｍ−フェニレンジイソプロピリデン）ビスアニリン、１,４−シクロヘキサンジアミン、４,４’−メチレンビス（シクロヘキシルアミン）、１,４−ビス（４−アミノフェノキシ）ベンゼン、４,４’−ビス（４−アミノフェノキシ）ビフェニル、上記式（１９）〜（２１）で表される化合物、上記式（２５）、（２６）で表される化合物、２,６−ジアミノピリジン、３,４−ジアミノピリジン、２,４−ジアミノピリミジン、３,６−ジアミノアクリジン、式（２７）で表される化合物、式（２８）で表される化合物が好ましい。
【００４６】
本発明に用いられる配向膜は、通常、本多価アミン、必要に応じて他の多価アミン及び酸無水物からなる重合物の膜を配向してなるものである。
重合物は、通常、ポリアミック酸であるが、ポリアミック酸を一部または全部、脱水閉環反応（イミド化反応）させて、イミド環を形成させてもよい。
【００４７】
ここで酸無水物としては、例えば、１,２,３,４−シクロブタンテトラカルボン酸二無水物、１,２−ジメチル−１,２,３,４−シクロブタンテトラカルボン酸二無水物、１,３−ジメチル−１,２,３,４−シクロブタンテトラカルボン酸二無水物、１,３−ジクロロ−１,２,３,４−シクロブタンテトラカルボン酸二無水物、１,２,３,４−テトラメチル−１,２,３,４−シクロブタンテトラカルボン酸二無水物、ブタンテトラカルボン酸二無水物、１,２,３,４−シクロペンタンテトラカルボン酸二無水物、１,２,４,５−シクロヘキサンテトラカルボン酸二無水物、３,３’,４,４’−ジシクロヘキシルテトラカルボン酸二無水物、シス−３,７−ジブチルシクロオクタ−１,５−ジエン−１,２,５,６−テトラカルボン酸二無水物、２,３,５−トリカルボキシシクロペンチル酢酸二無水物、３,５,６−トリカルボニル−２−カルボキシノルボルナン−２：３,５：６−ジ無水物、２,３,４,５−テトラヒドロフランテトラカルボン酸二無水物、１,３,３ａ,４,５,９ｂ−ヘキサヒドロ−５（テトラヒドロ−２,５−ジオキソ−３−フラニル）−ナフト［１,２−ｃ］−フラン−１,３−ジオン、１,３,３ａ,４,５,９ｂ−ヘキサヒドロ−５−メチル−５（テトラヒドロ−２,５−ジオキソ−３−フラニル）−ナフト［１,２−ｃ］−フラン−１,３−ジオン、１,３,３ａ,４,５,９ｂ−ヘキサヒドロ−５−エチル−５（テトラヒドロ−２,５−ジオキソ−３−フラニル）−ナフト［１,２−ｃ］−フラン−１,３−ジオン、１,３,３ａ,４,５,９ｂ−ヘキサヒドロ−７−メチル−５（テトラヒドロ−２,５−ジオキソ−３−フラニル）−ナフト［１,２−ｃ］−フラン−１,３−ジオン、１,３,３ａ,４,５,９ｂ−ヘキサヒドロ−７−エチル−５（テトラヒドロ−２,５−ジオキソ−３−フラニル）−ナフト［１,２−ｃ］−フラン−１,３−ジオン、１,３,３ａ,４,５,９ｂ−ヘキサヒドロ−８−メチル−５（テトラヒドロ−２,５−ジオキソ−３−フラニル）−ナフト［１,２−ｃ］−フラン−１,３−ジオン、１,３,３ａ,４,５,９ｂ−ヘキサヒドロ−８−エチル−５（テトラヒドロ−２,５−ジオキソ−３−フラニル）−ナフト［１,２−ｃ］−フラン−１,３−ジオン、１,３,３ａ,４,５,９ｂ−ヘキサヒドロ−５,８−ジメチル−５（テトラヒドロ−２,５−ジオキソ−３−フラニル）−ナフト［１,２−ｃ］−フラン−１,３−ジオン、５−（２,５−ジオキソテトラヒドロフラル）−３−メチル−３−シクロヘキセン−１,２−ジカルボン酸二無水物、ビシクロ［２,２,２］−オクト−７−エン−２,３,５,６−テトラカルボン酸二無水物、下記式（３）および（４）で表される化合物などの脂肪族および脂環式テトラカルボン酸二無水物；
【００４８】
2008203709.tif 000016
（式中、Ｒ3およびＲ5は、芳香環を有する２価の有機基を示し、Ｒ4およびＲ6は、水素原子またはアルキル基を示し、複数存在するＲ4およびＲ6は、それぞれ同一でも異なっていてもよい。）
【００４９】
ピロメリット酸二無水物、３,３’,４,４’−ベンゾフェノンテトラカルボン酸二無水物、３,３’,４,４’−ビフェニルスルホンテトラカルボン酸二無水物、１,４,５,８−ナフタレンテトラカルボン酸二無水物、２,３,６,７−ナフタレンテトラカルボン酸二無水物、３,３’,４,４’−ビフェニルエーテルテトラカルボン酸二無水物、３,３’,４,４’−ジメチルジフェニルシランテトラカルボン酸二無水物、３,３’,４,４’−テトラフェニルシランテトラカルボン酸二無水物、１,２,３,４−フランテトラカルボン酸二無水物、４,４’−ビス（３,４−ジカルボキシフェノキシ）ジフェニルスルフィド二無水物、４,４’−ビス（３,４−ジカルボキシフェノキシ）ジフェニルスルホン二無水物、４,４’−ビス（３,４−ジカルボキシフェノキシ）ジフェニルプロパン二無水物、３,３’,４,４’−パーフルオロイソプロピリデンジフタル酸二無水物、３,３’,４,４’−ビフェニルテトラカルボン酸二無水物、ビス（フタル酸）フェニルホスフィンオキサイド二無水物、ｐ−フェニレン−ビス（トリフェニルフタル酸）二無水物、ｍ−フェニレン−ビス（トリフェニルフタル酸）二無水物、ビス（トリフェニルフタル酸）−４,４’−ジフェニルエーテル二無水物、ビス（トリフェニルフタル酸）−４,４’−ジフェニルメタン二無水物、エチレングリコール−ビス（アンヒドロトリメリテート）、プロピレングリコール−ビス（アンヒドロトリメリテート）、１,４−ブタンジオール−ビス（アンヒドロトリメリテート）、１,６−ヘキサンジオール−ビス（アンヒドロトリメリテート）、１,８−オクタンジオール−ビス（アンヒドロトリメリテート）、２,２−ビス（４−ヒドロキシフェニル）プロパン−ビス（アンヒドロトリメリテート）、下記式（５）〜（８）で表される化合物などの芳香族テトラカルボン酸二無水物などが挙げられる。
【００５０】
2008203709.tif 000017
【００５１】
酸無水物としては、中でも、１,２,３,４−シクロブタンテトラカルボン酸二無水物、１,２,３,４−シクロペンタンテトラカルボン酸二無水物、２,３,５−トリカルボキシシクロペンチル酢酸二無水物、５−（２,５−ジオキソテトラヒドロフラル）−３−メチル−３−シクロヘキセン−１,２−ジカルボン酸二無水物、シス−３,７−ジブチルシクロオクタ−１,５−ジエン−１,２,５,６−テトラカルボン酸二無水物、３,５,６−トリカルボニル−２−カルボキシノルボルナン−２：３,５：６−ジ無水物、１,３,３ａ,４,５,９ｂ−ヘキサヒドロ−５−（テトラヒドロ−２,５−ジオキソ−３−フラニル）−ナフト［１,２−ｃ］フラン−１,３−ジオン、１,３,３ａ,４,５,９ｂ−ヘキサヒドロ−８−メチル−５−（テトラヒドロ−２,５−ジオキソ−３−フラニル）−ナフト［１,２−ｃ］フラン−１,３−ジオン、１,３,３ａ,４,５,９ｂ−ヘキサヒドロ−５,８−ジメチル−５−（テトラヒドロ−２,５−ジオキソ−３−フラニル）−ナフト［１,２−ｃ］フラン−１,３−ジオン、ビシクロ［２,２,２］−オクト−７−エン−２,３,５,６−テトラカルボン酸二無水物、ピロメリット酸二無水物、３,３’,４,４’−ベンゾフェノンテトラカルボン酸二無水物、３,３’,４,４’−ビフェニルスルホンテトラカルボン酸二無水物、１,４,５,８−ナフタレンテトラカルボン酸二無水物、式（３）で表される化合物のうち下記式（９）〜（１１）で表される化合物および上記式（４）で表される化合物のうち下記式（１２）で表される化合物が、良好な液晶配向性を発現させることができる観点から好ましい。
【００５２】
2008203709.tif 000018
【００５３】
酸無水物として特に好ましいものとして、１,２,３,４−シクロブタンテトラカルボン酸二無水物、１,３−ジメチル−１,２,３,４−シクロブタンテトラカルボン酸二無水物、２,３,５−トリカルボキシシクロペンチル酢酸二無水物、１,３,３ａ,４,５,９ｂ−ヘキサヒドロ−５−（テトラヒドロ−２,５−ジオキソ−３−フラニル）−ナフト［１,２−ｃ］フラン−１,３−ジオン、シス−３,７−ジブチルシクロオクタ−１,５−ジエン−１,２,５,６−テトラカルボン酸二無水物、３,５,６−トリカルボニル−２−カルボキシノルボルナン−２：３,５：６−ジ無水物、１,３,３ａ,４,５,９ｂ−ヘキサヒドロ−８−メチル−５−（テトラヒドロ−２,５−ジオキソ−３−フラニル）−ナフト［１,２−ｃ］フラン−１,３−ジオン、ピロメリット酸二無水物および式（９）で表される化合物を挙げることができる。
【００５４】
重合物は、本発明の効果を損なわない範囲において、基板に対する配向膜の密着性を向上させるために、シランカップリング剤などを加えてもよい。さらに、架橋剤、耐候安定剤、タッキファイヤー、可塑剤、軟化剤、染料、顔料、および無機フィラー等の添加剤を配合させてもよい。
中でも、下記式（２５）で表されるアミノオルガノシロキサンを配合すると、得られる配向膜と支持基材との間の浮き、剥れや、配向膜内での発泡を抑制し、しかもリワーク性に優れる場合がある。
2008203709.tif 000019
（式中、ｐ’は１〜３の整数であり、ｑ’は０〜２０の整数であり、Ｒ１０は、それぞれ独立に、炭素数１〜１２のアルキル基または炭素数１〜１２のアルコキシ基を表す。）
【００５５】
重合物の分子量を調節するために酸無水物基を分子内に１個有する分子内酸無水物、モノアミン化合物、モノイソシアネート化合物などの分子量調整剤を用いてもよい。ここで、酸一無水物としては、例えば無水マレイン酸、無水フタル酸、無水イタコン酸、ｎ−デシルサクシニック酸無水物、ｎ−ドデシルサクシニック酸無水物、ｎ−テトラデシルサクシニック酸無水物、ｎ−ヘキサデシルサクシニック酸無水物などを挙げることができる。また、モノアミン化合物としては、例えばアニリン、シクロヘキシルアミン、ｎ−ブチルアミン、ｎ−ペンチルアミン、ｎ−ヘキシルアミン、ｎ−ヘプチルアミン、ｎ−オクチルアミン、ｎ−ノニルアミン、ｎ−デシルアミン、ｎ−ウンデシルアミン、ｎ−ドデシルアミン、ｎ−トリデシルアミン、ｎ−テトラデシルアミン、ｎ−ペンタデシルアミン、ｎ−ヘキサデシルアミン、ｎ−ヘプタデシルアミン、ｎ−オクタデシルアミン、ｎ−エイコシルアミンなどを挙げることができる。また、モノイソシアネート化合物としては、例えばフェニルイソシアネート、ナフチルイソシアネートなどを挙げることができる。
【００５６】
重合物は、通常、本多価アミン、酸無水物、有機溶媒、必要に応じて他の多価アミン、分子量調整剤、添加剤等を−２０℃〜１５０℃、好ましくは０〜１００℃の温度条件下で混合して混合溶液を調製したのち、該混合溶液を膜状に成形して得ることができる。ここで、該混合溶液は、通常、ポリアミック酸を主成分とするが、脱水閉環反応（イミド化反応）することにより、一部または全てがイミド化されていてもよい。
【００５７】
重合物の調製に供される酸無水物、本多価アミン、および他の多価アミンとの使用割合は、本多価アミンと多価アミンとに含まれるアミノ基の合計１モルに対して、カルボキシル基が０.２〜１．２モルとなる割合が好ましく、さらに好ましくは０.８〜１.２モルとなる割合である。ここで得られる重合物の分子量は、アミノ基の量とカルボキシル基のモル比が１：１に近いほど分子量が大きくなる。取り扱いのしやすさから、重合物の重量平均分子量が、２，０００〜２００，０００となるように、上記モル比を適宜、選択すればよい。
【００５８】
重合物に含まれるイミド環の割合、すなわち、イミド化率（％）は、脱水閉環反応（イミド化反応）における、触媒量、反応温度、反応時間を調整することで制御することができる。
具体的には、（i）ポリアミック酸を主成分とする混合溶液を加熱する方法、（ii）ポリアミック酸を主成分とする混合溶液中に脱水剤および脱水閉環触媒を添加し必要に応じて加熱する方法などが例示され、加熱温度が高いほど、反応時間が長いほど、触媒量が多いほどイミド化率が向上する傾向がある。
（i）の方法による脱水閉環反応は、通常、５０〜２５０℃程度で実施され、好ましくは６０〜２００℃である。反応温度が５０℃以上であると得られる重合物の分子量が増大する傾向があることから好ましく、反応温度が２００℃以下であると脱水閉環反応が迅速に進行することから好ましい。
【００５９】
（ii）のポリアミック酸を主成分とする混合溶液中に脱水剤および脱水閉環触媒を添加する方法において、脱水剤としては、例えば、無水酢酸、無水プロピオン酸、無水トリフルオロ酢酸、無水ピロメリット酸などの分子内に酸無水物基を１個有する分子間酸無水物などが挙げられる。脱水剤の使用量は、通常、アミック酸を含む構造単位１モルに対して０.０１〜３０モルである。
また、脱水閉環触媒としては、例えば、ピリジン、コリジン、ルチジン、トリエチルアミン、トリメチルアミン、トリブチルアミン、トリオクチルアミンなどの分子内にアミノ基には活性水素を有しない第三級アミンなどが挙げられる。脱水閉環触媒の使用量は、使用する脱水剤１モルに対して、通常、０.０１〜３０モルである。
（ii）の脱水閉環反応における反応温度は、通常、０〜２５０℃、好ましくは１０〜２００℃である。反応温度が０℃以上であると得られる重合物の分子量が増大する傾向があることから好ましく、反応温度が２００℃以下であると脱水閉環反応が迅速に進行することから好ましい。
【００６０】
重合物の調製および脱水閉環反応に用いられる有機溶媒としては、ポリアミック酸を溶解できるものが好ましく、例えば、Ｎ−メチル−２−ピロリドン、Ｎ,Ｎ−ジメチルアセトアミド、Ｎ,Ｎ−ジメチルホルムアミド、Ｎ−メチルカプロラクタム、ジメチルスルホキシド、γ−ブチロラクトン、テトラメチル尿素、ピリジン、ピコリン、ジメチルスルホン、ヘキサメチルホスホルトリアミドなどの非プロトン系極性溶媒；ｍ−クレゾール、キシレノール、フェノール、ハロゲン化フェノールなどのフェノール系溶媒を例示することができる。また、有機溶媒の使用量（α）は、通常、本多価アミン及び他の多価アミン並びに酸無水物の合計量（β）が、（α＋β）に対して０.１〜３０重量％になるような量であることが好ましい。
【００６１】
有機溶媒には、例えば、アルコール類、ケトン類、エステル類、エーテル類、ハロゲン化炭化水素類、炭化水素類などの貧溶媒を、生成する重合物が析出しない範囲で併用することができる。かかる貧溶媒の具体例としては、例えばメチルアルコール、エチルアルコール、イソプロピルアルコール、シクロヘキサノール、４−ヒドロキシ−４−メチル−２−ペンタノン、エチレングリコール、プロピレングリコール、１,４−ブタンジオール、トリエチレングリコール、エチレングリコールモノメチルエーテル、乳酸エチル、乳酸ブチル、アセトン、メチルエチルケトン、メチルイソブチルケトン、シクロヘキサノン、酢酸メチル、酢酸エチル、酢酸ブチル、メチルメトキシプロピオネ−ト、エチルエトキシプロピオネ−ト、シュウ酸ジエチル、マロン酸ジエチル、ジエチルエーテル、エチレングリコールメチルエーテル、エチレングリコールエチルエーテル、エチレングリコール−ｎ−プロピルエーテル、エチレングリコール−ｉ−プロピルエーテル、エチレングリコール−ｎ−ブチルエーテル、エチレングリコールジメチルエーテル、エチレングリコールエチルエーテルアセテート、ジエチレングリコールジメチルエーテル、ジエチレングリコールジエチルエーテル、ジエチレングリコールモノメチルエーテル、ジエチレングリコールモノエチルエーテル、ジエチレングリコールモノメチルエーテルアセテート、ジエチレングリコールモノエチルエーテルアセテート、プロピレングリコールモノメチルエーテル、プロピレングリコールモノエチルエーテル、プロピレングリコールモノ−ｎ−ブチルエーテル、プロピレングリコールモノフェニルエーテル、プロピレングリコールモノアセテート、ジプロピレングリコール、２−（２−エトキシプロポキシ）プロパノール、テトラヒドロフラン、ジクロロメタン、１,２−ジクロロエタン、１,４−ジクロロブタン、トリクロロエタン、クロルベンゼン、ｏ−ジクロルベンゼン、ヘキサン、ヘプタン、オクタン、ベンゼン、トルエン、キシレンなどを挙げることができる。
【００６２】
重合物の異なる調製方法としては、ポリアミック酸を主成分とする混合溶液に大量の貧溶媒を注いで析出物を得、この析出物を減圧下乾燥することにより精製されたポリアミック酸を取り出した後、このポリアミック酸を再び有機溶媒に溶解させてポリアミック酸を主成分とする混合溶液として用いる方法などが挙げられる。
さらに、別途、調製されたポリアミック酸あるいはその溶液の複数種を混合して、ポリアミック酸を主成分とする混合溶液を調製してもよい。
イミド化率が高い重合物についても、イミド化率が高い重合物を主成分とする混合溶液に大量の貧溶媒を注いで析出物を得、この析出物を減圧下乾燥することにより精製されたイミド化率が高い重合物を取り出した後、この重合物を再び有機溶媒に溶解させてイミド化率が高い重合物を主成分とする混合溶液として用いる方法などが挙げられる。
【００６３】
重合物を膜状に成形する方法としては、重合物を含む溶液を支持基材に、例えば、ディップコーター、バーコーター、スピンコーターなどのコーターを用いて塗工する方法、押し出しコーティング法、ダイレクトグラビアコーティング法、リバースグラビアコーティング法、ＣＡＰコーティング法、ダイコーティング法などの方法によって塗布し、次いで、５０〜２００℃、好ましくは８０〜１８０℃加熱することにより成膜する方法などが挙げられる。また、得られた重合物の膜厚は、通常０.００１〜１０μｍであり、好ましくは０.０１〜１μｍである。
【００６４】
支持基材としては、例えば、ガラス、プラスチックシート、プラスチックフィルム、および透光性フィルムなどを挙げることができる。なお、上記透光性フィルムとしては、例えば、ポリエチレン、ポリプロピレン、ノルボルネン系ポリマーなどのポリオレフィンフィルム、ポリビニルアルコールフィルム、ポリエチレンテレフタレートフィルム、ポリメタクリル酸エステルフィルム、ポリアクリル酸エステルフィルム、セルロースエステルフィルム、ポリエチレンナフタレートフィルム、ポリカーボネートフィルム、ポリスルフォンフィルム、ポリエーテルスルホンフィルム、ポリエーテルケトンフィルム、ポリフェニレンスルフィドフィルム、ポリフェニレンオキシドフィルムなどが挙げられる。
支持基材を用いることにより、機械的強度が向上することができる。
【００６５】
支持基材と重合物との接着性を向上させるために、支持基材の面に、官能性シラン含有化合物、官能性チタン含有化合物などを予め塗布してもよい。
【００６６】
続いて、得られた膜状の重合物を、例えばラビング処理、紫外線照射などにより配向性が付与され、本発明に用いられる配向膜に調製することができる。
配向性を付与する方法としては、例えば、後述するラビング処理、例えば、特開平６−２２２３６６号公報や特開平６−２８１９３７号公報に示されているような、紫外線を部分的に照射することによってプレチルト角を変化させるような処理、例えば、“ＩＤＷ’‘９７  Ｐ１７５”に記載されているように同一面内に電極を形成させる方法（ＩＰＳ法）、例えば、特開平５−１０７５４４号公報に示されているような、ラビング処理を施した膜状の重合物の表面にレジスト膜を部分的に形成し、先のラビング処理と異なる方向にラビング処理を行った後にレジスト膜を除去して、配向膜の配向能を変化させるような処理などが挙げられる。
【００６７】
ラビング処理についてさらに詳しく説明する。ラビング処理とは、膜状の重合物を布で摩擦する処理を意味し、例えば、図１に記載のような装置を用いて実施する。図１の１は、ローラーでありその外周部に布２が外周に巻かれている。図１の３は矢印７の方向に移動し得るテーブルであり、テーブル３には、膜状の重合物４が載置されている。テーブル３の上には、ガラス板、金属板、基材フィルムなどの基材の上に積層された膜状の重合物が載置されていてもよい。
回転するローラー１にテーブル３が移動して、膜状の重合物４と布２とが接触して摩擦される。
図１のラビング処理の装置を用いた場合、摩擦強度のパラメータとは、例えば、ローラー１の回転数、ローラー１とテーブル３との間隔６（以下、押込量という場合がある）、配向膜用フィルムの送出速度（テーブル３がローラー１に送出される速度）、テーブル３がローラー１の下を通過する回数（以下、ラビング回数という。例えば、回転するローラー１の下をテーブル３が１回、通過するとラビング回数１回という。）、及び布の性質などが挙げられる。
ローラー１の回転数が大きくなると膜状の重合物との接触回数が大きくなり摩擦強度が大きくなり、押込量６が小さくなると布２と膜状の重合物とが強く接触して摩擦強度が大きくなり、膜状の重合物の送出速度が小さくなると、ローラー１との摩擦時間が長くなるから摩擦強度が大きくなり、ラビング回数を多くすると摩擦強度が大きくなる。
【００６８】
ラビング処理に用いられる布は、例えば、麻、絹、木綿、羊毛などの天然繊維布、例えば、人絹、ポリアミド、ポリイミドなどの人工繊維布などが挙げられる。布の表面は、通常、ベルベット地のものが用いられる。
第１ステップで用いられるラビング処理の装置の大きさや布の種類と、後述する第６ステップのラビング処理の装置の大きさや布の種類とは、同じであることが好ましく、とりわけ、同一装置や同一布であることが好ましい。
【００６９】
本発明の光学フィルムは、かくして得られた配向膜に、重合性液晶化合物に由来する構造単位を含む液晶性高分子を被覆してなる被覆層とを含む光学フィルムである。この際、得られる被覆層は、複屈折性を示す層である。
液晶性高分子を被覆する方法としては、例えば、重合性液晶化合物を重合して得られる液晶性高分子を溶融し、上記配向膜に被覆する方法、例えば、重合性液晶化合物を含む溶液を上記配向膜に塗工し、該化合物を重合させる方法などが挙げられる。中でも後者の重合による被覆方法は塗工液の粘度が低いので平滑性に優れる等の取り扱いが容易であることや、被覆層の形成工程が比較的低温で行うことができることから好ましい。
【００７０】
以下、重合による被覆方法をさらに詳しく説明する。
まず、重合性液晶化合物及び有機溶媒に、必要に応じて、非重合性液晶性高分子、重合開始剤、重合禁止剤、光増感剤、架橋剤、レベリング剤などの添加剤を加えて、溶液を調製する。
ここで、重合性液晶化合物とは、液晶便覧（液晶便覧編集委員会編、丸善（株）平成１２年１０月３０日発行）の３章  分子構造と液晶性の、３．２  ノンキラル棒状液晶分子、３．３  キラル棒状液晶分子に記載された化合物の中で重合性基を有する化合物が挙げられる。
重合性液晶化合物として、異なる複数の重合性液晶化合物を用いてもよい。
【００７１】
重合性液晶化合物としては、中でも、式（１）
Ｐ１−Ｅ１−Ｂ１−Ａ１-Ｂ２-Ａ２-Ｂ３−Ａ３−Ｂ４−Ｅ２−Ｐ２  （１）
で表される化合物が好ましい。
式（１）中、Ａ１、Ａ２及びＡ３はそれぞれ独立に、炭素数５〜２０の２価の環状炭化水素基、５〜１２員環である２価の複素環基、メチレンフェニレン基、オキシフェニレン基またはチオフェニレン基を表す。Ａ１、Ａ２及びＡ３には、メチル基、エチル基、ｉ−プロピル基、ｔ−ブチル基などの炭素数１〜４程度のアルキル基；メトキシ基、エトキシ基などの炭素数１〜４程度のアルコキシ基；トリフルオロメチル基；トリフルオロメチルオキシ基；ニトリル基；ニトロ基；フッ素原子、塩素原子、臭素原子などのハロゲン原子が置換されていてもよい。
２価の環状炭化水素基としては、式（I）に含まれる２価の環状炭化水素基として例示されたものと同じ基が例示される。
【００７２】
複素環基としては、例えば、下記式が挙げられる。
2008203709.tif 000020
【００７３】
Ａ１、Ａ２及びＡ３としては、中でも、いずれも同種類の基であると、製造が容易であることから好ましく、とりわけ、１,４−フェニレン基または１,４−シクロヘキシレン基は、製造が容易であることから好ましい。
【００７４】
式（１）中のＢ１、Ｂ２、Ｂ３及びＢ４はそれぞれ独立に、−ＣＨ２−、−Ｃ≡Ｃ−、−ＣＨ＝ＣＨ−、−ＣＨ２−ＣＨ２−、−Ｏ−、−Ｓ−、−Ｃ（＝Ｏ）−、
−Ｃ（＝Ｏ）−Ｏ−、−Ｏ−Ｃ（＝Ｏ）−、−Ｏ−Ｃ（＝Ｏ）−Ｏ−、−ＣＨ＝Ｎ−、
−Ｎ＝ＣＨ−、−Ｎ＝Ｎ−、−Ｎ（→Ｏ）＝Ｎ−、−Ｎ＝Ｎ（→Ｏ）−、
−Ｃ（＝Ｏ）−ＮＲ’−、−ＮＲ’−Ｃ（＝Ｏ）−、−ＯＣＨ２−、−ＮＲ’−、
−ＣＨ２Ｏ−、−ＳＣＨ２−、−ＣＨ２Ｓ−、−ＣＨ＝ＣＨ−Ｃ（＝Ｏ）−Ｏ−、
−Ｏ−Ｃ（＝Ｏ）−ＣＨ＝ＣＨ−のいずれかの２価の基、または単結合を表す。ここで、Ｒ’は水素原子またはアルキル基を表す。
中でも、単結合、−Ｃ≡Ｃ−、−Ｏ−、−Ｏ−Ｃ（＝Ｏ）−Ｏ−、−Ｏ−Ｃ（＝Ｏ）−、−Ｏ−Ｃ（＝Ｏ）−Ｏ−が、製造が容易で、複屈折性に優れることから好ましい。
また、Ｂ１、Ｂ２、Ｂ３及びＢ４は、同じ種類の２価の基又は単結合であると製造が容易なことから好ましい。
【００７５】
式（１）中、Ｅ１及びＥ２は、それぞれ独立に、炭素数２〜２５のアルキレン基、好ましくは、炭素数４〜１０のアルキレン基を表す。
Ｅ１及びＥ２の水素原子は、アルキル基、アルコキシ基、トリフルオロメチル基、トリフルオロメチルオキシ基、ニトリル基、ニトロ基、ハロゲン原子に置換されていてもよいが、水素原子のままであることが好ましい。
Ｅ１及びＥ２は、同じ種類のアルキレン基であると製造が容易なことから好ましい。
【００７６】
式（１）中、Ｐ１及びＰ２は、水素原子または重合性基を表し、Ｐ１及びＰ２の少なくとも１つは重合性基である。
ここで、重合性基とは、本発明の重合性液晶化合物を重合させることのできる置換基であり、具体的には、ビニル基、ｐ−スチルベン基、アクリロイル基、メタクロイル基、カルボキシル基、メチルカルボニル基、水酸基、アミド基、炭素数１〜４もアルキルアミノ基、アミノ基、エポキシ基、オキセタニル基、アルデヒド基、イソシアネート基、チオイソシアネート基などが例示される。
また、重合性基には、上記例示の基とＥ１及びＥ２を連結するために、Ｂ１及びＢ２に例示される基が含まれていてもよい。
中でも、光重合させる際の取扱いが容易な上、製造も容易であることからアクリロイル基又はメタクロイル基が好ましく、とりわけ、アクリロイル基が好ましい。
Ｐ１及びＰ２の少なくとも一方は重合性基であり、好ましくは、Ｐ１及びＰ２はいずれも重合性基であると、得られる光学フィルムの膜硬度が優れる傾向があることから、好ましい。
【００７７】
重合性液晶化合物としては、中でも、式（１−１）〜（１−１０）で示される化合物が入手容易であることから好ましく、とりわけ、後述の実施例で使用する重合性液晶化合物（商品名ＲＭＳ０３−００１、メルク社製）などを挙げることができる。
2008203709.tif 000021
【００７８】
非重合性液晶化合物とは、前記液晶便覧の３章  分子構造と液晶性の、３．２  ノンキラル棒状液晶分子、３．３  キラル棒状液晶分子に記載された化合物の中で重合性基を有しない化合物が挙げられる。具体例として下記式の化合物が挙げられる。
2008203709.tif 000022
【００７９】
重合性液晶化合物とともに用いられる添加剤の１種である重合開始剤としては、例えば、ベンゾイン類、ベンゾフェノン類、ベンジルケタール類、α―ヒドロキシケトン類、α―アミノケトン類、ヨードニウム塩、スルホニウム塩等が挙げられ、より具体的には、イルガキュア（Irgacure）９０７、イルガキュア１８４、イルガキュア６５１、イルガキュア２５０、およびイルガキュア３６９（以上、全てチバスペシャルティケミカルズ社製）、セイクオールＢＺ、セイクオールＺ、セイクオールＢＥＥ（以上、全て精工化学社製）、カヤキュアー（Kayacure）ＢＰ１００（日本化薬社製）、カヤキュアーＵＶＩ−６９９２（ダウ社製）、アデカオプトマーＳＰ−１５２、アデカオプトマーＳＰ-１７０（以上、全て旭電化製）などを挙げることができる。
このような光重合開始剤を用いることにより、上記重合性液晶化合物を光重合させることができる。また、このような重合開始剤の含有量は、液晶性化合物の配向性を乱さないためにも、重合性液晶化合物含有量に対して１０重量％以下であることが望ましい。
【００８０】
添加剤の１種である光増感剤としては、例えば、キサントン、チオキサントン等のキサントン類、アントラセン、アルキルエーテルなどの置換基を有するアントラセン類、フェノチアジン、およびルブレンを挙げることができる。
光増感剤を用いることにより、重合性液晶化合物の重合を高感度化することができる。
【００８１】
添加剤の１種であるレベリング剤としては、例えば、放射線硬化塗料用添加剤（ビックケミージャパン社製：ＢＹＫ−３５２、ＢＹＫ−３５３、ＢＹＫ−３６１Ｎ）、塗料添加剤（東レ・ダウコーニング社製：ＳＨ２８ＰＡ、ＤＣ１１ＰＡ、ＳＴ８０ＰＡ）、および塗料添加剤（信越シリコーン社製：ＫＰ３２１、ＫＰ３２３、Ｘ２２−１６１Ａ、ＫＦ−６００１）などを挙げることができる。
レベリング剤を用いることにより、得られる被覆層を平滑化することができる。
【００８２】
重合による被覆方法で用いられる有機溶媒としては、重合性液晶化合物、非重合性液晶化合物などを溶解し得る有機溶媒であり、具体的には、メタノール、エタノール、エチレングリコール、プロピレングリコールなどのアルコール；酢酸エチル、酢酸ブチル、エチレングリコールメチルエーテルアセテート、プロピレングリコールメチルエーテルアセテートなどのエステル系溶媒；アセトン、メチルエチルケトン、メチルイソブチルケトンなどのケトン系溶媒；ペンタン、ヘキサン、ヘプタン、トルエン、キシレンなどの炭化水素溶媒などが例示される。有機溶媒として複数種の有機溶媒を用いてもよい。
得られた溶液は、塗工しやすいように、通常、１０Ｐａ・ｓ以下、好ましくは０．１ｍＰａ・ｓ〜７Ｐａ・ｓ程度に調整される。
【００８３】
続いて、得られた溶液を上記配向膜に塗工し、乾燥、重合させて、上記配向膜上に被覆層を得ることができる。
重合性液晶化合物を含む溶液を上記配向膜に塗工する方法としては、例えば、押し出しコーティング法、ダイレクトグラビアコーティング法、リバースグラビアコーティング法、ＣＡＰコーティング法、ダイコーティング法などが挙げられる。また、ディップコーター、バーコーター、スピンコーターなどのコーターを用いて塗工する方法などが挙げられる。
【００８４】
重合は、重合性液晶化合物の重合性基が光重合性であれば、可視光、紫外光、レーザー光などの光を照射して硬化させ、該重合性基が熱重合性であれば、加熱によって重合させる。
成膜性の観点から、光重合の方が好ましく、取り扱い性の観点から、紫外光による重合がとりわけ好ましい。
【００８５】
溶媒の乾燥は、光重合の場合には、成膜性を向上させるために、光重合前にほとんど溶媒を乾燥させておくことが好ましい。また、熱重合の場合には、通常、乾燥とともに重合を進行させ、好ましくは、重合前にほとんどの溶媒を乾燥させておくと、成膜性に優れる傾向がある。
溶媒の乾燥方法としては、例えば、自然乾燥、通風乾燥、減圧乾燥などの方法が挙げられる。
【００８６】
配向膜に塗工、重合されて得られた被覆層は複屈折性を有する。ここで、複屈折性とは、チルト角および面内位相差値のいずれかが０でない値を示すことを意味する。
複屈折性について図２に基づいて説明すると、被覆層１１の光学特性を示す屈折率楕円体１２において、３次元の主屈折率ｎａ、ｎｂ、ｎｃが定義される。Ｚ軸と主屈折率ｎｃとのなす角１３をチルト角と定義され、Ｚ方向から観察したときにコーティングフィルム上にできる垂直楕円面１４の長軸ｎｙと短軸ｎｘが定義されｎｙとｎｘの差と膜厚ｄの積、すなわち、（ｎｙ−ｎｘ）・ｄが面内位相差値として定義される。
面内位相差値の測定法としては、例えば、エリプソメータ測定などの方法が挙げられる。チルト角の測定法としては、例えば、面内位相差値の測定において、光の入射角依存性を測定し、理想屈折率楕円体の位相差値の入射角依存による変化の計算値を用いてカーブフィッティングから算出する方法などが挙げられる。
【００８７】
光学フィルムの面内位相差値（リタデーション値）と波長Δｎ（λ）との関係は、式（２）で表すことができる。
Ｒｅ（λ）＝ｄ×Δｎ（λ）      （２）
（式中、Ｒｅ（λ）は、波長 λ ｎｍにおける位相差値を表し、ｄは膜厚を表し、Δｎ（λ）は波長 λ ｎｍにおける屈折率異方性を表す。）
【００８８】
かくして得られた光学フィルムは、配向膜を積層したまま光学補償フィルムとして用いる。
本発明の光学フィルムは、そのまま、反射防止フィルム、位相差フィルム、視野角拡大フィルム、光学補償フィルムとして使用してもよい。
また、他のフィルムと組み合わせてもよい。具体的には、偏光フィルムに本発明の光学フィルムを貼合させた楕円偏光板、該楕円偏光板にさらに本発明の光学フィルムを広域帯λ／４板として貼合させた広域帯円偏光板などが挙げられる。
【００８９】
本発明の表示装置は、前記光学フィルムを含むフラットパネル表示装置（ＦＰＤ）であり、具体的には、電極、及び配向膜が形成された二枚の透明基板に液晶材料が挟まれ、電圧を印加することにより、液晶分子を駆動させて、光シャッター効果を有する液晶表示素子に、本発明の光学フィルムを含む偏光板を貼合してなる液晶表示装置（ＬＣＤ）；電極が形成された透明基板と、金、銀、アルミニウム、白金等や合金の電極の間に、少なくとも１層の導電性有機化合物からなる発光層が形成され、透明基板上に本発明の光学フィルムを含む広域帯円偏光板を有する有機エレクトロルミネッセンス（有機ＥＬ）などが挙げられる。
【実施例】
【００９０】
以下、実施例により本発明を更に詳細に説明する。本発明はこれらの例により何ら限定されるものではない。
【００９１】
＜イミド化率の測定＞
合成例における重合物のイミド化率は次のようにして測定した。重合物粉末20mgをＮＭＲサンプル管（草野科学製  ＮＭＲサンプリングチューブスタンダード  φ５）に入れ、重水素化ジメチルスルホキシド（ＤＭＳＯ−ｄ６、0.05%ＴＭＳ混合品）0.53mlを添加し、超音波をかけて完全に溶解させた。この溶液を日本電子株式会社製ＮＭＲ測定装置（JNM-ECP500）にて５００ＭＨｚのプロトンＮＭＲを測定した。イミド化率は、イミド化前後で変化しない構造に由来するプロトンを基準プロトンとして決め、このプロトンのピーク積算値と、10.0ppm付近に現れるアミック酸のＮＨ基に由来するプロトンピーク積算値とを用い以下の式によって求めた。
イミド化率（％）＝（１−α・ｘ／ｙ）×１００
上記式において、ｘはアミック酸のNH基由来のプロトンピーク積算値、ｙは基準プロトンのピーク積算値、αはポリアミック酸（イミド化率が０％）の場合におけるアミック酸のＮＨ基プロトン一個に対する基準プロトンの個数割合である。
【００９２】
＜重合物の分子量測定＞
以下の条件で分子量を測定した。
ゲルパーミエーションクロマトグラフィ装置（Ｓｈｏｄｅｘ  ＧＰＣ−１０１、昭和電工（株）製）
カラム：Ｓｈｏｄｅｘ  KD-803およびKD-805（昭和電工（株）製）、温度５０℃、
流速１ｍｌ／分）
溶離液：Ｎ，Ｎ−ジメチルホルムアミド（臭化リチウム一水和物 30 mmol/L、
リン酸無水結晶 30 mmol/L 及びテトラヒドロフラン 30 mmol/L 含有）
分子量検量線作成用標準サンプル：
ＴＳＫ（東ソー（株）登録商標）標準ポリエチレンオキサイド（分子量900,000、150,000、100,000、30,000）およびポリマーラノラトリー社製ポリエチレンオキサイド（分子量12,000、4,000、1,000）
【００９３】
＜接着性＞
得られた光学フィルムについて、JIS  K5600に準じてクロスカット試験を実施し、配向膜と被覆層との接着性を評価した。
【００９４】
（実施例１）
＜重合物の合成＞
ＣＢＤＡを19.22g(0.098mol)と、ＤＡ１を26.43g(0.1mol)とを、Ｎ−メチルピロリドン（ＮＭＰ）259g中、室温で5時間反応させポリアミック酸を主成分とする重合物溶液を調製した。この重合物は、数平均分子量が約17,000、重量平均分子量が約47,000であった。このポリアミック酸を主成分とする重合物溶液40gにＮＭＰ、ブチルセロソルブを加えて攪拌し、重合物が6重量％、ＮＭＰが74重量％、ブチルセロソルブが20重量％になるよう調製した後、細孔径1μｍのメンブランフィルタで加圧濾過し、配向膜用の重合物を含む溶液を得た。
2008203709.tif 000023
【００９５】
＜配向膜の作製方法＞
上記重合物を含む溶液に下記式で表されるアミノオルガノシロキサン（ＡＤＤ１）を、酸無水物とジアミンの合計１００重量部に対して１重量部混合した。
2008203709.tif 000024
続いて、厚さ０．７ｍｍのガラス基板に、重合物およびＡＤＤ１を含む溶液をスピンコーターを用いて塗布し、５０℃で１分間、その後１２０℃で１時間乾燥することにより、１０７ｎｍの膜を形成した。次に、その膜をレーヨン（吉川化工製ＹＡ−２０−Ｒ）で一回、回転数５００ｒｐｍ、押し込み量０．１５ｍｍ、ステージ速度１６．７ｍｍ／秒でラビング処理し、配向膜を得た。
【００９６】
＜光学フィルム＞
得られた配向膜上に、表１に記載の重合性液晶化合物（棒状重合性液晶化合物）、重合開始剤及び有機溶媒を含む組成物（以下、液晶組成物Ａという場合がある）の塗布液をスピンコート法により塗布し、５５℃で１分間乾燥し、被覆層を得た。該被覆層は、偏光顕微鏡によりモノドメインであることが確認された。続いて、紫外線を照射して、重合性液晶化合物を重合させ、配向膜上に被覆層（膜厚７９６ｎｍ）を有する光学フィルムを得た。得られた被覆膜の正面位相差値を測定器（ＫＯＢＲＡ−ＷＲ、王子計測機器社製）を用いて測定したところ、１２６ｎｍの複屈折性を示した。
接着性評価を実施したところ、配向膜と被覆層との間の剥離は認められなかった（０／２５：試験片２５個のうち剥離が認められたのは０個を意味する）。
【００９７】
【表１】
2008203709.tif 000025
＊イルガキュア９０７（チバスペシャリティーケミカルズ社製）
【００９８】
（実施例２）
＜光学フィルム＞
実施例１と同様にして得られた配向膜上に、表２に記載の重合性液晶化合物（棒状重合性液晶化合物）、重合開始剤及び有機溶媒を含む組成物（以下、液晶組成物Ｂという場合がある）の塗布液を用いる以外は実施例１と同様に実施した。結果を実施例１とともに、表３にまとめた。
【００９９】
【表２】
2008203709.tif 000026
＊：イルガキュア９０７（チバスペシャリティーケミカルズ社製）
【０１００】
（実施例３）
＜重合物を含む混合溶液の調製＞
ＡＮ２を30.03g(0.1mol)と、ＤＡ１を7.93g(0.03mol)と、ＤＡ２を13.88g(0.07mol)とを、ＮＭＰ 294g中、50℃で24時間反応させポリアミック酸を主成分とする重合物溶液を調製した。この重合物溶液をＮＭＰにより5重量％に希釈し、さらにイミド化触媒としてピリジン47.5g、無水酢酸102.1gを加え、40℃で３時間反応させた。この溶液を4.2Lのメタノール中に投入し、得られた沈殿物を濾別し、乾燥し、白色の粉末を得た。得られた粉末は、数平均分子量が約9,000、重量平均分子量が約46,000、イミド化率は80%の重合物であった。上記粉末3gにγ−ブチロラクトン 34.5gを加え、50℃にて20時間攪拌して溶解させた。この溶液にγ−ブチロラクトン、ジプロピレングリコールモノメチルエーテルを加えて攪拌し、上記粉末が6重量％、γ−ブチロラクトンが79重量％、ジプロピレングリコールモノメチルエーテルが15重量％になるよう調製した後、細孔径1μｍのメンブランフィルタで加圧濾過し、さらにアミノオルガノシロキサン（ＡＤＤ２）を加えて重合物を含む混合溶液を調整した。
【０１０１】
2008203709.tif 000027
【０１０２】
＜配向膜の作製方法＞
重合物を含む混合溶液を実施例１と同様に塗布、乾燥して、１００ｎｍの膜状の重合物を形成した。次に、その膜状の重合物を実施例１と同様にラビング処理し、配向膜を得た。
【０１０３】
＜光学フィルム＞
得られた配向膜上に、液晶組成物Ａの塗布液を実施例１と同様に塗工、乾燥した。結果を実施例１とともに、表３にまとめた。
【０１０４】
（実施例４〜１１、比較例１及び２）
配向膜および被覆層の条件を表３に記載のとおりに変える以外は実施例１に準じて光学フィルムを得た。結果を表３にまとめた。
【０１０５】
【表３】
2008203709.tif 000028
【産業上の利用可能性】
【０１０６】
本発明の光学フィルムは、アンチリフレクション（ＡＲ）フィルムなどの反射防止フィルム、偏光フィルム、位相差フィルム、楕円偏光フィルム、視野角拡大フィルムなどに用いることができる。また、本発明の光学フィルムは液晶表示装置（ＬＣＤ）や有機エレクトロルミネッセンス（ＥＬ）などのフラットパネル表示装置（ＦＰＤ）に用いることができる。
【図面の簡単な説明】
【０１０７】
【図１】ラビング処理の装置に係る概略図である。
【図２】被覆層における屈折率楕円体の模式図である。
【符号の説明】
【０１０８】
１・・・ローラー
２・・・布
３・・・テーブル
４・・・膜状の重合物
５・・・ローラーの回転方向
６・・・押込量
７・・・テーブルの移動方向
【図１】
2008203709.tif 000032
【図２】
2008203709.tif 000033